(57)【要約】      （修正有）【課題】経皮投与用紫外線硬化型ハイドロゲル樹脂、前記樹脂の紫外線硬化物であるゲル及びこれを利用した、薬物放出性及び経皮吸収性を調節できるカタプラズマ剤の提供。【解決手段】親水性高分子５〜６０重量％、有効成分０．１〜１５重量％、湿潤剤０．６〜８０重量％、溶媒１３．５〜９０重量％、経皮透過促進剤０．５〜２５重量％、紫外線開始剤０．０１〜２．０重量％及び紫外線架橋剤０．０１〜２．０重量％で含まれている経皮投与用紫外線硬化型ハイドロゲル樹脂。【選択図】なし【特許請求の範囲】
【請求項１】
親水性高分子５〜６０重量％、有効成分０．１〜１５重量％、湿潤剤０．６〜８０重量
％、溶媒１３．５〜９０重量％、経皮透過促進剤０．５〜２５重量％、紫外線開始剤０．
０１〜２．０重量％及び紫外線架橋剤０．０１〜２．０重量％で含まれている経皮投与用
紫外線硬化型ハイドロゲル樹脂。
【請求項２】
前記親水性高分子は、ポリビニルアルコール（ｐｏｌｙｖｉｎｙｌ  ａｌｃｏｈｏｌ）
、ポリビニルピロリドン（ｐｏｌｙｖｉｎｙｌ  ｐｙｒｒｏｌｉｄｏｎｅ）、ポリビニル
ピロリドン/酢酸ビニル（ｐｏｌｙｖｉｎｙｌ  ｐｙｒｒｏｌｉｄｏｎｅ/ｖｉｎｙｌ  ａ
ｃｅｔａｔｅ）共重合体、ビニルエーテル/無水マレイン酸（ｖｉｎｙｌ  ｅｔｈｅｒ／
ａｎｈｙｄｒｉｃ  ｍａｌｅｉｃ  ａｃｉｄ）共重合体、イソブチレン/無水マレイン酸
（ｉｓｏｂｕｔｙｌｅｎｅ／ａｎｈｙｄｒｉｃ  ｍａｌｅｉｃ  ａｃｉｄ）共重合体、メ
トキシエチレン/無水マレイン酸（ｍｅｔｈｏｘｙｅｔｈｙｌｅｎｅ／ａｎｈｙｄｒｉｃ
ｍａｌｅｉｃ  ａｃｉｄ）共重合体、メタアクリル酸/アクリル酸ブチル（ｍｅｔｈａ
ｃｒｙｌｉｃ  ａｃｉｄ／ｂｕｔｙｌ  ａｃｒｙｌａｔｅ）共重合体、アルギネート（ａ
ｌｇｉｎａｔｅ）、ヒドロキシエチルメタクリレート（ｈｙｄｒｏｘｙｅｔｈｙｌ  ｍｅ
ｔｈａｃｒｙｌａｔｅ）、ヒドロキシエチルセルロース（ｈｙｄｒｏｘｙｅｔｈｙｌ  ｃ
ｅｌｌｕｌｏｓｅ）、ヒドロキシプロピルセルロース（ｈｙｄｒｏｘｙｐｒｏｐｙｌ  ｃ
ｅｌｌｕｌｏｓｅ）、ヒドロキシプロピルメチルセルロース（ｈｙｄｒｏｘｙｐｒｏｐｙ
ｌ  ｍｅｔｈｙｌｃｅｌｌｕｌｏｓｅ）、エチルセルロース（ｅｔｈｙｌ  ｃｅｌｌｕｌ
ｏｓｅ）、メチルセルロース（ｍｅｔｈｙｌ  ｃｅｌｌｕｌｏｓｅ）、カルボキシメチル
セルロースナトリウム（ｓｏｄｉｕｍ  ｃａｒｂｏｘｙｍｅｔｈｙｌ  ｃｅｌｌｕｌｏｓ
ｅ）、カルボキシビニル（ｃａｒｂｏｘｙｖｉｎｙｌ）共重合体、ポリエチレンオキサイ
ド（ｐｏｌｙｅｔｈｙｌｅｎｅ  ｏｘｉｄｅ）、ポリエチレングリコール（ｐｏｌｙｅｔ
ｈｙｌｅｎｅ  ｇｌｙｃｏｌ）、ポリアクリルアミド（ｐｏｌｙａｃｒｙｌａｍｉｄｅ）
、ポリヒドロキシエチルメタクリレート（ｐｏｌｙｈｙｄｒｏｘｙｅｔｈｙｌ  ｍｅｔｈ
ａｃｒｙｌａｔｅ）、ポリジオキソラン（ｐｏｌｙｄｉｏｘｏｌａｎｅ）、ポリアクリル
酸（ｐｏｌｙａｃｒｙｌｉｃ  ａｃｉｄ）、ポリアクリル酸ナトリウム（ｓｏｄｉｕｍ  
ｐｏｌｙａｃｒｙｌａｔｅ）、ポリビニルアクリレート（ｐｏｌｙｖｉｎｙｌ  ａｃｒｙ
ｌａｔｅ）、ポリアクリルアセテート（ｐｏｌｙａｃｒｙｌ  ａｃｅｔａｔｅ）及びポリ
ビニルクロライド（ｐｏｌｙｖｉｎｙｌｃｈｌｏｒｉｄｅ）の中から選択された１種以上
を含むことを特徴とする請求項１に記載の経皮投与用紫外線硬化型ハイドロゲル樹脂。
【請求項３】
前記有効成分は、リドカイン（ｌｉｄｏｃａｉｎｅ）、リドカイン塩酸塩（ｌｉｄｏｃ
ａｉｎｅ  ｈｙｄｒｏｃｈｌｏｒｉｄｅ）、ロキソプロフェン（ｌｏｘｏｐｒｏｆｅｎ）
、ロキソプロフェナート（ｌｏｘｏｐｒｏｆｅｎａｔｅ）、ケトプロフェン（ｋｅｔｏｐ
ｒｏｆｅｎ）、フルルビプロフェン（ｆｌｕｒｂｉｐｒｏｆｅｎ）、ジクロフェナク（ｄ
ｉｃｌｏｆｅｎａｃ）、ジクロフェナク塩（ｄｉｃｌｏｆｅｎａｃ  ｓａｌｔ）、インド
メタシン（ｉｎｄｏｍｅｔｈａｃｉｎ）、ピロキシカム（ｐｉｒｏｘｉｃａｍ）、メロキ
シカム（ｍｅｌｏｘｉｃａｍ）、ナプロキセン（ｎａｐｒｏｘｅｎ）、イブプロフェン（
ｉｂｕｐｒｏｆｅｎ）、フェルビナク（ｆｅｌｂｉｎａｃ）、メントール（ｍｅｎｔｈｏ
ｌ）、サリチル酸グリコール（ｇｌｙｃｏｌ  ｓａｌｉｃｙｌａｔｅ）、サリチル酸メチ
ル（ｍｅｔｈｙｌ  ｓａｌｉｃｙｌａｔｅ）、トウガラシ抽出物、ノニバミド（ｎｏｎｉ
ｖａｍｉｄｅ）、ビニルブチルエーテル（ｂｕｔｙｌ  ｖｉｎｙｌ  ｅｔｈｅｒ）、ツボ
クサ（ｃｅｎｔｅｌｌａａｓｉａｔｉｃａ）、フシジン酸(ｆｕｓｉｄｉｃ  ａｃｉｄ)、
フシジン酸塩（ｆｕｓｉｄａｔｅ）、アクリリノール（ａｃｒｉｒｎｏｌ）、プエラリア
・ミリフィカ（ｐｕｅｒａｒｉａ  ｍｉｒｉｆｉｃａ）、ヘパリン（ｈｅｐａｒｉｎ）、
ヘパリン塩（ｈｅｐａｒｉｎａｔｅ）及びアラントインの中から選択された１種以上を含
むことを特徴とする請求項１に記載の経皮投与用紫外線硬化型ハイドロゲル樹脂。
【請求項４】
前記湿潤剤は、グリセリン（ｇｌｙｃｅｒｉｎ）、１，３−ブチルレングルグリコール
（１，３−ｂｕｔｙｌｅｎｅ  ｇｌｙｃｏｌ，  ｐｒｏｐｙｌｅｎｅ  ｇｌｙｃｏｌ）、
プロピレングリコール（ｐｒｏｐｙｌｅｎｅ  ｇｌｙｃｏｌ）、ポリプロピレングリコー
ル（ｐｏｌｙｐｒｏｐｙｌｅｎｅ  ｇｌｙｃｏｌ）、ソルビトール（ｓｏｒｂｉｔｏｌ）
、マンニトール（ｍａｎｎｉｔｏｌ）、エチレングリコール（ｅｔｈｙｌｅｎｅ  ｇｌｙ
ｃｏｌ）、ジエチレングリコール（ｄｉｅｔｈｙｌｅｎｅ  ｇｌｙｃｏｌ）、ポリエチレ
ングリコール（ｐｏｌｙｅｔｈｙｌｅｎｅ  ｇｌｙｃｏｌ）及びヒアルロン酸（ｈｙａｌ
ｕｒｏｎｉｃａｃｉｄ）の中から選択された１種以上を含むことを特徴とする請求項１に
記載の経皮投与用紫外線硬化型ハイドロゲル樹脂。
【請求項５】
前記経皮透過促進剤は、プロピレングリコール（ｐｒｏｐｙｌｅｎｅ  ｇｌｙｃｏｌ）
、ジプロピレングリコール（ｄｉｐｒｏｐｙｌｅｎｅ  ｇｌｙｃｏｌ  ）、ポリエチレン
グリコール（ｐｏｌｙｅｔｈｙｌｅｎｅ  ｇｌｙｃｏｌ）、モノオレイン酸ポリオキシエ
チレン（ｐｏｌｙｏｘｙｅｔｈｙｌｅｎｅ  ｍｏｎｏｏｌｅａｔｅ）、ポリグリセロール
ジイソステアレート（ｐｏｌｙｇｌｙｃｅｒｙｌｄｉｉｓｏｓｔｅａｒａｔｅ）、グリセ
リンモノオレート（ｇｌｙｃｅｒｉｎ  ｍｏｎｏｏｌｅａｔｅ）、ポリオキシエチレンソ
ルビタン（ｐｏｌｙｏｘｙｅｔｈｙｌｅｎｅ  ｓｏｒｂｉｔａｎ）、Ｎ−メチル−２−ピ
ロリドン（Ｎ−ｍｅｔｈｙｌ−２−ｐｙｒｒｏｌｉｄｏｎｅ）、Ｎ−カプリリル−２−ピ
ロリドン（Ｎ−ｃａｒｐｒｙｌｙｌ−２−ｐｙｒｒｏｌｉｄｏｎｅ）、Ｎ−ドデシル−２
−ピロリドン（Ｎ−ｄｏｄｅｃｙｌ−２−ｐｙｒｒｏｌｉｄｏｎｅ）、ラウリルピロリド
ン（ｌａｕｒｙｌ  ｐｙｒｒｏｌｉｄｏｎｅ）、ラウリルアルコール（ｌａｕｒｙｌａｌ
ｃｏｈｏｌ）、グリセロールラウリルアルコール（ｇｌｙｃｅｒｏｌｌａｕｒｙｌａｌｃ
ｏｈｏｌ）、オレイルアルコール（ｏｌｅｙｌａｌｃｏｈｏｌ）、イソプロピルミリスト
レート（ｉｓｏｐｒｏｐｙｌｍｙｒｉｓｔｒａｔｅ）、ソルビタンモノオレート（ｓｏｒ
ｂｉｔａｎｍｏｎｏ−ｏｌｅａｔｅ）、プロピレンモノラウレート（ｐｒｏｐｙｌｅｎｅ
ｍｏｎｏｌａｕｒａｔｅ）、プロピレンモノオレート（ｐｒｏｐｙｌｅｎｅｍｏｎｏｏｌ
ｅａｔｅ）、オレオイルマクロゴールグリセリド（ｏｌｅｏｙｌｍａｃｒｏｇｏｌｇｌｙ
ｃｅｒｉｄｅ）、オレイン酸（ｏｌｅｉｃａｃｉｄ）、ラウロイルマクロゴールグリセリ
ド（ｌａｕｒｏｙｌｍａｃｒｏｇｏｌｇｌｙｃｅｒｉｄｅ）、リノレオイルマクロゴール
グリセリド（ｌｉｎｏｌｅｏｙｌｍａｃｒｏｇｏｌｇｌｙｃｅｒｉｄｅ）、プロピレング
リコールカプリレート（ｐｒｏｐｙｌｅｎｅｇｌｙｃｏｌｃａｐｒｙｌａｔｅ）、プロピ
レングリコールカプレート（ｐｒｏｐｙｌｅｎｅｇｌｙｃｏｌｃａｐｒａｔｅ）、ソルビ
タンモノステアレートモノオレート（ｓｏｒｂｉｔａｎｍｏｎｏｓｔｅａｒａｔｅｍｏｎ
ｏｏｌｅａｔｅ）、グリセロールモノラウレート（ｇｌｙｃｅｒｏｌｍｏｎｏｌａｕｒａ
ｔｅ）、グリセロールモノオレート（ｇｌｙｃｅｒｏｌｍｏｎｏｏｌｅａｔｅ）、プロピ
レングリコールモノラウレート（ｐｒｏｐｙｌｅｎｅｇｌｙｃｏｌｍｏｎｏｌａｕｒａｔ
ｅ）、プロピレングリコールモノカプリレート（ｐｒｏｐｙｌｅｎｅｇｌｙｃｏｌｍｏｎ
ｏｃａｐｒｙｌａｔｅ）、ソルビタンモノラウレート（ｓｏｒｂｉｔａｎｍｏｎｏｌａｕ
ｒａｔｅ）、ラウリルラクテート（ｌａｕｒｙｌｌａｃｔａｔｅ）、カプリルトリグリセ
リド（ｃａｐｒｙｌｉｃｔｒｉｇｌｙｃｅｒｉｄｅ）、カプリントリグリセリド（ｃａｐ
ｒｉｃｔｒｉｇｌｙｃｅｒｉｄｅ）、コーン油ＰＥＧ−８エステル（ｃｏｒｎ  ｏｉｌ  
ＰＥＧ−８  ｅｓｔｅｒ）、コーン油ＰＥＧ−６エステル（ｃｏｒｎ  ｏｉｌ  ＰＥＧ−
６  ｅｓｔｅｒ）及びトリアセチン（ｔｒｉａｃｅｔｉｎ）の中から選択された１種以上
を含むことを特徴とする請求項１に記載の経皮投与用紫外線硬化型ハイドロゲル樹脂。
【請求項６】
前記紫外線開始剤は、ケトン（ｋｅｔｏｎｅ）系紫外線開始剤、チオキサントン（ｔｈ
ｉｏｘａｎｔｈｏｎｅ）系紫外線開始剤、ベンゾフェノン系紫外線開始剤、クマリン（ｃ
ｏｕｍａｒｉｎ）系紫外線開始剤、チアゾリン（ｔｈｉａｚｏｌｉｎｅ）系紫外線開始剤
、ロダニン（ｒｈｏｄａｎｉｎｅ）系紫外線開始剤、その他の紫外線開始剤の中から選択
された１種以上を含み、
前記ケトン系紫外線開始剤は、１−ヒドロキシ−シクロヘキシル−フェニル−ケトン（
１−ｈｙｄｒｏｘｙ−ｃｙｃｌｏｈｅｘｙｌ−ｐｈｅｎｙｌ−ｋｅｔｏｎｅ）、２−ヒド
ロキシ−２−メチル−１−フェニル−１−プロパンオン（２−ｈｙｄｒｏｘｙ−２−ｍｅ
ｔｈｙｌ−１−ｐｈｅｎｙｌ−１−ｐｒｏｐａｎｏｎｅ）、２−ヒドロキシ−１−［４−
（２−ヒドロキシエトキシ）フェニル］−２−メチル−１−プロパンオン（２−ｈｙｄｒ
ｏｘｙ−１−［４−（２−ｈｙｄｒｏｘｙｅｔｈｏｘｙ）ｐｈｅｎｙｌ］−２−ｍｅｔｈ
ｙｌ−１−ｐｒｏｐａｎｏｎｅ）、２−ベンジル−２−（ジメチルアミノ）−１−［４−
（４−モルホリニル）フェニル］−１−ブタンオン（２−ｂｅｎｚｙｌ−２−（ｄｉｍｅ
ｔｈｙｌａｍｉｎｏ）−１−［４−（４−ｍｏｒｐｈｏｌｉｎｙｌ）ｐｈｅｎｙｌ］−１
−ｂｕｔａｎｏｎｅ）、２−メチル−１−［４−（メチルチオ）フェニル］−２−（４−
モルホリニル）−１−プロパンオン（２−ｍｅｔｈｙｌ−１−［４−（ｍｅｔｈｙｌｔｈ
ｉｏ）ｐｈｅｎｙｌ］−２−（４−ｍｏｒｐｈｏｌｉｎｙｌ）−１−ｐｒｏｐａｎｏｎｅ
）の中の１種以上を含み、
前記チオキサントン系紫外線開始剤は、チオキサントン（ｔｈｉｏｘａｎｔｈｏｎｅ）
、２−イソプロピルチオキサントン（２−ｉｓｏｐｒｏｐｙｌｔｈｉｏｘａｎｔｈｏｎｅ
）、２−クロロチオキサントン（２−ｃｈｌｏｒｏｔｈｉｏｘａｎｔｈｏｎｅ）、１−ク
ロロ−４−プロポキシチオキサントン（１−ｃｈｌｏｒｏ−４−ｐｒｏｐｏｘｙｔｈｉｏ
ｘａｎｔｈｏｎｅ）、２−ドデシルシルチオキサントン（２−ｄｏｄｅｃｙｌｔｈｉｏｘ
ａｎｔｈｏｎｅ）、２，４−ジエチルチオキサントン（２，４−ｄｉｅｔｈｙｌｔｈｉｏ
ｘａｎｔｈｏｎｅ）、２，４−ジメチルチオキサントン（２，４−ｄｉｍｅｔｈｙｌｔｈ
ｉｏｘａｎｔｈｏｎｅ）、１−メトキシ−カボニルチオキサントン（１−ｍｅｔｈｏｘｙ
−ｃａｒｂｏｎｙｌｔｈｉｏｘａｎｔｈｏｎｅ）、２−エトキシカボニルチオキサントン
（２−ｅｔｈｏｘｙｃａｒｂｏｎｙｌｔｈｉｏｘａｎｔｈｏｎｅ）、３−（２−メトキシ
エトキシカルボニル）−チオキサントン（３−（２−ｍｅｔｈｏｘｙｅｔｈｏｘｙｃａｒ
ｂｏｎｙｌ）−ｔｈｉｏｘａｎｔｈｏｎｅ）、４−ブトキシカボニルチオキサントン（４
−ｂｕｔｏｘｙｃａｒｂｏｎｙｌｔｈｉｏｘａｎｔｈｏｎｅ）、３−ブトキシカルボニル
−７−メチルチオキサントン（３−ｂｕｔｏｘｙｃａｒｂｏｎｙｌ−７−ｍｅｔｈｙｌｔ
ｈｉｏｘａｎｔｈｏｎｅ）、１−シアノ−３−クロロチオキサントン（１−ｃｙａｎｏ−
３−ｃｈｌｏｒｏｔｈｉｏｘａｎｔｈｏｎｅ）、１−エトキシカルボニル−３−クロロチ
オキサントン（１−ｅｔｈｏｘｙｃａｒｂｏｎｙｌ−３−ｃｈｌｏｒｏｔｈｉｏｘａｎｔ
ｈｏｎｅ）、１−エトキシカルボニル−３−エトキシシチオキサントン（１−ｅｔｈｏｘ
ｙｃａｒｂｏｎｙｌ−３−ｅｔｈｏｘｙｔｈｉｏｘａｎｔｈｏｎｅ）、１−エトキシカル
ボニル−３−アミノチオキサントン（１−ｅｔｈｏｘｙｃａｒｂｏｎｙｌ−３−ａｍｉｎ
ｏｔｈｉｏｘａｎｔｈｏｎｅ）、１−エトキシカルボニル−３−フェニルスルファニルチ
オキサントン（１−ｅｔｈｏｘｙｃａｒｂｏｎｙｌ−３−ｐｈｅｎｙｌｓｕｌｆｕｒｙｌ
ｔｈｉｏｘａｎｔｈｏｎｅ）、３，４−ジ［２−（２−メトキシエトキシ）エトキシカル
ボニル］−チオキサントン（３，４−ｄｉ［２−（２−ｍｅｔｈｏｘｙｅｔｈｏｘｙ）ｅ
ｔｈｏｘｙｃａｒｂｏｎｙｌ］−ｔｈｉｏｘａｎｔｈｏｎｅ）、１，３−ジメチル−３−
ヒドロキシ−９Ｈ−チオキサントン−９−オン２−エチルヘキシルエーテル（１，３−ｄ
ｉｍｅｔｈｙｌ−３−ｈｙｄｒｏｘｙ−９Ｈ−ｔｈｉｏｘａｎｔｈｏｎｅ−９−ｏｎｅ  
２−ｅｈｙｌｈｅｘｙｌｅｔｈｅｒ）、１−エトキシカルボニル−３−（１−メチル−１
−モルホリノエチル）−チオキサントン（１−ｅｔｈｏｘｙｃａｒｂｏｎｙｌ−３−（１
−ｍｅｔｈｙｌ−１−ｍｏｒｐｈｏｌｉｎｏｅｔｈｙｌ）−ｔｈｉｏｘａｎｔｈｏｎｅ）
、２−メチル−６−ジメトキシメチル−チオキサントン（２−ｍｅｔｈｙｌ−６−ｄｉｍ
ｅｔｈｏｘｙｍｅｔｈｙｌ−ｔｈｉｏｘａｎｔｈｏｎｅ）、２−メチル−６−（１，１−
ジメトキシベンジル）−チオキサントン（２−ｍｅｔｈｙｌ−６−（１，１−ｄｉｍｅｔ
ｈｏｘｙｂｅｎｚｙｌ）−ｔｈｉｏｘａｎｔｈｏｎｅ）、２−モルホリノメチルチオキサ
ントン（２−ｍｏｒｐｈｏｌｉｎｏｍｅｔｈｙｌｔｈｉｏｘａｎｔｈｏｎｅ）、２−メチ
ル−６−モルホリノメチルチオキサントン（２−ｍｅｔｈｙｌ−６−ｍｏｒｐｈｏｌｉｎ
ｏｍｅｔｈｙｌｔｈｉｏｘａｎｔｈｏｎｅ）、Ｎ−アリルチオキサントン−３，４−ジカ
ルボキサミド（Ｎ−ａｌｌｙｌｔｈｉｏｘａｎｔｈｏｎｅ−３，４−ｄｉｃａｒｂｏｘａ
ｍｉｄｅ）、１−フェノキシチオキサントン（１−ｐｈｅｎｏｘｙｔｈｉｏｘａｎｔｈｏ
ｎｅ）、６−エトキシカルボニル−２−メトキシシチオキサントン（６−ｅｔｈｏｘｙｃ
ａｒｂｏｎｙｌ−２−ｍｅｔｈｏｘｙｔｈｉｏｘａｎｔｈｏｎｅ）、６−エトキシカルボ
ニル−２−メチルチオキサントン（６−ｅｔｈｏｘｙｃａｒｂｏｎｙｌ−２−ｍｅｔｈｙ
ｌｔｈｉｏｘａｎｔｈｏｎｅ）、チオキサントン−２−カルボン酸ポリエチレングリコー
ルエーテル（ｔｈｉｏｘａｎｔｈｏｎｅ−２−ｃａｒｂｏｘｙｌｉｃ  ａｃｉｄ  ｐｏｌ
ｙｅｔｈｙｌｅｎｅ  ｇｌｙｃｏｌ  ｅｔｈｅｒ）、２−ヒドロキシ−３−（３，４−ジ
メチル−９−オキソ−９Ｈ−チオキサントン−２−２−イルオキシ）−Ｎ，Ｎ，Ｎ−トリ
メチル−１−プロパンアミニウムクロライド（２−ｈｙｄｒｏｘｙ−３−（３，４−ｄｉ
ｍｅｔｈｙｌ−９−ｏｘｏ−９Ｈ−ｔｈｉｏｘａｎｔｈｏｎｅ−２−２−ｙｌｏｘｙ）−
Ｎ，Ｎ，Ｎ−ｔｒｉｍｅｔｈｙｌ−１−ｐｒｏｐａｎａｍｉｎｉｕｍｃｈｌｏｒｉｄｅ）
の中の１種以上を含み、
前記ベンゾフェノン系紫外線開始剤は、ベンゾフェノン（ｂｅｎｚｏｐｈｅｎｏｎｅ）
、４−フェニルベンゾフェノン（４−ｐｈｅｎｙｌ  ｂｅｎｚｏｐｈｅｎｏｎｅ）、４−
メトキシベンゾフェノン（４−ｍｅｔｈｏｘｙ  ｂｅｎｚｏｐｈｅｎｏｎｅ）、４，４'
−ジメチルベンゾフェノン（４，４’−ｄｉｍｅｔｈｙｌ  ｂｅｎｚｏｐｈｅｎｏｎｅ）
、４，４'−ジクロロベンゾフェノン（４，４’−ｄｉｃｈｌｏｒｏｂｅｎｚｏｐｈｅｎ
ｏｎｅ）、４，４'−ビス（ジメチルアミノ）−ベンゾフェノン（４，４’−ｂｉｓ（ｄ
ｉｍｅｔｈｙｌａｍｉｎｏ）−ｂｅｎｚｏｐｈｅｎｏｎｅ）、４，４'−ビス（ジエチル
アミノ）ベンゾフェノン（４，４’−ｂｉｓ（ｄｉｅｔｈｙｌａｍｉｎｏ）ｂｅｎｚｏｐ
ｈｅｎｏｎｅ）、４，４'−ビス（メチルエチルアミノ）ベンゾフェノン（４，４’−ｂ
ｉｓ（ｍｅｔｈｙｌｅｔｈｙｌａｍｉｎｏ）ｂｅｎｚｏｐｈｅｎｏｎｅ）、４，４'−ビ
ス（ｐ−イソプロピルフェノキシ）ベンゾフェノン（４，４’−ｂｉｓ（ｐ−ｉｓｏｐｒ
ｏｐｙｌｐｈｅｎｏｘｙ）ｂｅｎｚｏｐｈｅｎｏｎｅ）、３，３'−ジメチル−４−メト
キシベンゾフェノン（３，３’−ｄｉｍｅｔｈｙｌ−４−ｍｅｔｈｏｘｙ  ｂｅｎｚｏｐ
ｈｅｎｏｎｅ）、メチル−２−ベンゾイルベンゾエート（ｍｅｔｈｙｌ−２−ｂｅｎｚｏ
ｙｌｂｅｎｚｏａｔｅ）、４−（２−ヒドロキシエチルチオ）−ベンゾフェノン（４−（
２−ｈｙｄｒｏｘｙｅｔｈｙｌｔｈｉｏ）−ｂｅｎｚｏｐｈｅｎｏｎｅ）、４−（４−ト
リルチオ）ベンゾフェノン（４−（４−ｔｏｌｙｌｔｈｉｏ）ｂｅｎｚｏｐｈｅｎｏｎｅ
）、１−［４−（４−ベンゾイル−フェニルスルファニル）−フェニル］−２−メチル−
２（トルエン−４−スルホニル）−プロパン−１−オン（１−［４−（４−ｂｅｎｚｏｙ
ｌ−ｐｈｅｎｙｌｓｕｌｆａｎｙｌ）−ｐｈｅｎｙｌ］−２−ｍｅｔｈｙｌ−２（ｔｏｌ
ｕｅｎｅ−４−ｓｕｌｆｏｎｙｌ）−ｐｒｏｐａｎｅ−１−ｏｎｅ）、４−ベンゾイル−
Ｎ，Ｎ，Ｎ−トリメチルベンゼンメタンアミニウムクロライド（４−ｂｅｎｚｏｙｌ−Ｎ
，Ｎ，Ｎ−ｔｒｉｍｅｔｈｙｌｂｅｎｚｅｎｅｍｅｔｈａｎａｍｉｎｉｕｍ  ｃｈｌｏｒ
ｉｄｅ）、２−ヒドロキシ−３−（４−ベンゾイル−フェノキシ）−Ｎ，Ｎ，Ｎ−トリメ
チル−１−プロパンアミニウムクロライド一水和物（２−ｈｙｄｒｏｘｙ−３−（４−ｂ
ｅｎｚｏｙｌ−ｐｈｅｎｏｘｙ）−Ｎ，Ｎ，Ｎ−ｔｒｉｍｅｔｈｙｌ−１−ｐｒｏｐａｎ
ｅａｍｉｎｉｕｍ  ｃｈｌｏｒｉｄｅ  ｍｏｎｏｈｙｄｒａｔｅ）、４−（１３−アクリ
ロイル−１，４ ，７，１０，１３−ペンタオキサトリデシル）−ベンゾフェノン（４−
（１３−ａｃｒｙｌｏｙｌ−１，４，７，１０，１３−ｐｅｎｔａｏｘａｔｒｉｄｅｃｙ
ｌ）−ｂｅｎｚｏｐｈｅｎｏｎｅ）、４−ベンゾイル−Ｎ，Ｎ−ジメチル−Ｎ−［２−（
１−オキソ−２−プロペニル）オキシ］エチル−ベンゼンメタンアミニウムクロライド（
４−ｂｅｎｚｏｙｌ−Ｎ，Ｎ−ｄｉｍｅｔｈｙｌ−Ｎ−［２−（１−ｏｘｏ−２−ｐｒｏ
ｐｈｅｎｙｌ）ｏｘｙ］ｅｔｈｙｌ−ｂｅｎｚｅｎｅｍｅｔｈａｎａｍｉｎｉｕｍ  ｃｈ
ｌｏｒｉｄｅ）の中の１種以上を含み、
前記クマリン系紫外線開始剤は、クマリン１（ｃｏｕｍａｒｉｎ  １）、クマリン２（
ｃｏｕｍａｒｉｎ  ２）、クマリン６（ｃｏｕｍａｒｉｎ  ６）、クマリン７（ｃｏｕｍ
ａｒｉｎ  ７）、クマリン３０（ｃｏｕｍａｒｉｎ  ３０）、クマリン１０２（ｃｏｕｍ
ａｒｉｎ  １０２）、クマリン１０６（ｃｏｕｍａｒｉｎ  １０６）、クマリン１３８（
ｃｏｕｍａｒｉｎ  １３８）、クマリン１５２（ｃｏｕｍａｒｉｎ  １５２）、クマリン
１５３（ｃｏｕｍａｒｉｎ  １５３）、クマリン３０７（ｃｏｕｍａｒｉｎ  ３０７）、
クマリン３１４（ｃｏｕｍａｒｉｎ  ３１４）、クマリン３１４Ｔ（ｃｏｕｍａｒｉｎ  
３１４Ｔ）、クマリン３３４（ｃｏｕｍａｒｉｎ  ３３４）、クマリン３３７（ｃｏｕｍ
ａｒｉｎ  ３３７）、クマリン５００（ｃｏｕｍａｒｉｎ  ５００）、３−ベンゾイルク
マリン（３−ｂｅｎｚｏｙｌ  ｃｏｕｍａｒｉｎ）、３−ベンゾイル−７−メトキシクマ
リン（３−ｂｅｎｚｏｙｌ−７−ｍｅｔｈｏｘｙｃｏｕｍａｒｉｎ）、３−ベンゾイル−
５，７−ジメトキシクマリン（３−ｂｅｎｚｏｙｌ−５，７−ｄｉｍｅｔｈｏｘｙｃｏｕ
ｍａｒｉｎ）、３−ベンゾイル−５，７−ジプロフォキシクマリン（３−ｂｅｎｚｏｙｌ
−５，７−ｄｉｐｒｏｐｏｘｙｃｏｕｍａｒｉｎ）、３−ベンゾイル−６，８−ジクロロ
クマリン（３−ｂｅｎｚｏｙｌ−６，８−ｄｉｃｈｌｏｒｏｃｏｕｍａｒｉｎ）、３−ベ
ンゾイル−６−クロロ−クマリン（３−ｂｅｎｚｏｙｌ−６−ｃｈｌｏｒｏ−ｃｏｕｍａ
ｒｉｎ）、３，３'−カルボニル−ビス［５，７−ジ（プロポキシ）−クマリン］（３，
３’−ｃａｒｂｏｎｙｌ−ｂｉｓ［５，７−ｄｉ（ｐｒｏｐｏｘｙ）−ｃｏｕｍａｒｉｎ
］）、３，３'−カルボニル−ビス（７−メトキシクマリン）（３，３’−ｃａｒｂｏｎ
ｙｌ−ｂｉｓ（７−ｍｅｔｈｏｘｙｃｏｕｍａｒｉｎ））、３，３'−カルボニル−ビス
（７−ジエチルアミノ−クマリン）（３，３’−ｃａｒｂｏｎｙｌ−ｂｉｓ（７−ｄｉｅ
ｔｈｙｌａｍｉｎｏ−ｃｏｕｍａｒｉｎ））、３−イソブチロイルクマリン（３−ｉｓｏ
ｂｕｔｙｒｏｙｌｃｏｕｍａｒｉｎ）、３−ベンゾイル−５，７−ジメトキシ−クマリン
（３−ｂｅｎｚｏｙｌ−５，７−ｄｉｍｅｔｈｏｘｙ−ｃｏｕｍａｒｉｎ）、３−ベンゾ
イル−５，７−ジエトキシ−クマリン（３−ｂｅｎｚｏｙｌ−５，７−ｄｉｅｔｈｏｘｙ
−ｃｏｕｍａｒｉｎ）、３−ベンゾイル−５，７−ジブトキシクマリン（３−ｂｅｎｚｏ
ｙｌ−５，７−ｄｉｂｕｔｏｘｙｃｏｕｍａｒｉｎ）、３−ベンゾイル−５，７−ジ（メ
トキシエトキシ）−クマリン（３−ｂｅｎｚｏｙｌ−５，７−ｄｉ（ｍｅｔｈｏｘｙｅｔ
ｈｏｘｙ）−ｃｏｕｍａｒｉｎ）、３−ベンゾイル−５，７−ジ（アリルオキシ）クマリ
ン（３−ｂｅｎｚｏｙｌ−５，７−ｄｉ（ａｌｌｙｌｏｘｙ）ｃｏｕｍａｒｉｎ）、３−
ベンゾイル−７−ジメチルアミノクマリン（３−ｂｅｎｚｏｙｌ−７−ｄｉｍｅｔｈｙｌ
ａｍｉｎｏｃｏｕｍａｒｉｎ）、３−ベンゾイル−７−ジエチルアミノクマリン（３−ｂ
ｅｎｚｏｙｌ−７−ｄｉｅｔｈｙｌａｍｉｎｏｃｏｕｍａｒｉｎ）、３−イソブチロイル
−７−メチルアミノクマリン（３−ｉｓｏｂｕｔｙｒｏｙｌ−７−ｄｉｍｅｔｈｙｌａｍ
ｉｎｏｃｏｕｍａｒｉｎ）、３−ベンゾイル−７−ジエチルアミノクマリン（３−ｂｅｎ
ｚｏｙｌ−７−ｄｉｅｔｈｙｌａｍｉｎｏｃｏｕｍａｒｉｎ）、３−イソブチロイル−７
−ジメチルアミノクマリン（３−ｉｓｏｂｕｔｙｒｏｙｌ−７−ｄｉｍｅｔｈｙｌａｍｉ
ｎｏｃｏｕｍａｒｉｎ）、５，７−ジメトキシ−３−（１−ナフトイル）−クマリン（５
，７−ｄｉｍｅｔｈｏｘｙ−３−（１−ｎａｐｈｔｈｏｙｌ）−ｃｏｕｍａｒｉｎ）、５
，７−ジエトキシ−３−（１−ナフトイル）−クマリン（５，７−ｄｉｅｔｈｏｘｙ−３
−（１−ｎａｐｈｔｈｏｙｌ）−ｃｏｕｍａｒｉｎ）、３−ベンゾイルベンゾ［f］クマ
リン（３−ｂｅｎｚｏｙｌｂｅｎｚｏ［ｆ］ｃｏｕｍａｒｉｎ）、７−ジエチルアミノ−
３−テノイルクマリン（７−ｄｉｅｔｈｙｌａｍｉｎｏ−３−ｔｈｉｅｎｏｙｌｃｏｕｍ
ａｒｉｎ）、３−（４−シアノベンゾイル）−５，７−ジメトキシエトキシクマリン（３
−（４−ｃｙａｎｏｂｅｎｚｏｙｌ）−５，７−ｄｉｍｅｔｈｏｘｙｃｏｕｍａｒｉｎ）
、３−（４−シアノベンゾイル）−５，７−ジプロポキシクマリン（３−（４−ｃｙａｎ
ｏｂｅｎｚｏｙｌ）−５，７−ｄｉｐｒｏｐｏｘｙｃｏｕｍａｒｉｎ）、７−ジメチルア
ミノ−３−フェニルクマリン（７−ｄｉｍｅｔｈｙｌａｍｉｎｏ−３−ｐｈｅｎｙｌｃｏ
ｕｍａｒｉｎ）、７−ジエチルアミノ−３−フェニルクマリン（７−ｄｉｅｔｈｙｌａｍ
ｉｎｏ−３−ｐｈｅｎｙｌｃｏｕｍａｒｉｎ）の中の１種以上を含み、
前記チアゾリン系紫外線開始剤は、３−（アロイルメチレン）−チアゾリン（３−（ａ
ｒｏｙｌｍｅｔｈｙｌｅｎｅ）−ｔｈｉａｚｏｌｉｎｅ）類である３−メチル−２−ベン
ゾイルメチレン−β−ナフトールチアゾリン（３−ｍｅｔｈｙｌ−２−ｂｅｎｚｏｙｌｍ
ｅｔｈｙｌｅｎｅ−β−ｎａｐｈｔｈｏｔｈｉａｚｏｌｉｎｅ）、３−メチル−２−ベン
ゾイルメチレン−ベンゾチアゾリン（３−ｍｅｔｈｙｌ−２−ｂｅｎｚｏｙｌｍｅｔｈｙ
ｌｅｎｅ−ｂｅｎｚｏｔｈｉａｚｏｌｉｎｅ）、３−エチル−２−プロピオニルメチレン
−β−ナフトールチアゾリン（３−ｅｔｈｙｌ−２−ｐｒｏｐｉｏｎｙｌｍｅｔｈｙｌｅ
ｎｅ−β−ｎａｐｈｔｈｏｌｔｈｉａｚｏｌｉｎｅ）の中の１種以上を含み、
前記ロダニン系紫外線開始剤は、４−ジメチルアミノベンザルロダニン（４−ｄｉｍｅ
ｔｈｙｌａｍｉｎｏｂｅｎｚａｌｒｈｏｄａｎｉｎｅ）、４−ジエチルアミノベンザルロ
ダニン（４−ｄｉｅｔｈｙｌａｍｉｎｏｂｅｎｚａｌｒｈｏｄａｎｉｎｅ）、３−エチル
−５−（３−オキチル−２−ベンゾチアゾルリデン）−ロダニン（３−ｅｔｈｙｌ−５−
（３−ｏｃｔｙｌ−２−ｂｅｎｚｏｔｈｉａｚｏｌｉｎｙｌｉｄｅｎｅ）−ｒｈｏｄａｎ
ｉｎｅ）の中の１種以上を含み、
前記その他の紫外線開始剤は、フェニルアセトフェノン（ｐｈｅｎｙｌａｃｅｔｏｐｈ
ｅｎｏｎｅ）、ヒドロキシジメチルアセトフェノン（ｈｙｄｒｏｘｙ  ｄｉｍｅｔｈｙｌ
ａｃｅｔｏｐｈｅｎｏｎｅ）、４，４'−ビス（ジメチルアミノ）ベンジル（４，４’
−ｂｉｓ（ｄｉｍｅｔｈｙｌａｍｉｎｏ）ｂｅｎｚｙｌ）、ギ酸メチルベンゾイル（ｍｅ
ｔｈｙｌｂｅｎｚｏｙｌｆｏｒｍａｔｅ）、ジフェニル（２，４，６−トリメチルベンゾ
イル）−ホスフィンオキサイド（ｄｉｐｈｅｎｙｌ  （２，４，６−ｔｒｉｍｅｔｈｙｌ
ｂｅｎｚｏｙｌ）−ｐｈｏｓｐｈｉｎｅ  ｏｘｉｄｅ）、フェニルビス（２，４，６−ト
リメチルベンゾイル）オキシ−フェニル−酢酸−２−（２−オキソ−２−フェニル−アセ
トキシ−エトキシ）−エチルエステル（ｐｈｅｎｙｌ  ｂｉｓ（２，４，６−ｔｒｉｍｅ
ｔｈｙｌ  ｂｅｎｚｏｙｌ），  ｏｘｙ−ｐｈｅｎｙｌ−ａｃｅｔｉｃ  ａｃｉｄ−２−
［２−ｏｘｏ−２−ｐｈｅｎｙｌ−ａｃｅｔｏｘｙ−ｅｔｈｏｘｙ］−ｅｔｈｙｌ  ｅｓ
ｔｅｒ）、オキシ−フェニル−酢酸−２−［２−ヒドロキシ−エトキシ］−エチルエステ
ル（ｏｘｙ−ｐｈｅｎｙｌ−ａｃｅｔｉｃ  ａｃｉｄ−２−［２−ｈｙｄｒｏｘｙ−ｅｔ
ｈｏｘｙ］−ｅｔｈｙｌ  ｅｓｔｅｒ）、４−シクロペンタジエン−１−イル）ビス［２
，６−ジフルオロ−３−（１−Ｈ−ピロール−１−イル）フェニル］チタニウム（４−ｃ
ｙｃｌｏｐｅｎｔａｄｉｅｎｅ−１−ｙｌ）  ｂｉｓ［２，６−ｄｉｆｌｕｏｒｏ−３−
（１−Ｈ−ｐｙｒｒｏｌｅ−１−ｙｌ）ｐｈｅｎｙｌ］  ｔｉｔａｎｉｕｍ，  ２−ａｃ
ｅｔｙｌｎａｐｈｔｈａｌｅｎｅ）、２−アセチルナフタレン（２−ａｃｅｔｙｌｎａｐ
ｈｔｈａｌｅｎｅ）、２−ナフタルアルデヒド（２−ｎａｐｈｔｈａｌａｌｄｅｈｙｄｅ
）、ヨウ素化塩（ｉｏｄｏｎｉｕｍ  ｓａｌｔ）、９．１０−アントラキノン（９．１０
−ａｎｔｈｒａｑｕｉｎｏｎｅ）、アントラセン（ａｎｔｈｒａｃｅｎｅ）、ピレン（ｐ
ｙｒｅｎｅ）、アミノピレン（ａｍｉｎｏｐｙｒｅｎｅ）、ペリレン（ｐｅｒｙｌｅｎｅ
）、ペンアントレン（ｐｈｅｎａｎｔｈｒｅｎｅ）、ペンアントレンキノン（ｐｈｅｎａ
ｎｔｈｒｅｎｅｑｕｉｎｏｎｅ）、９−フルオレンオン（９−ｆｌｕｏｒｅｎｏｎｅ）、
ジベンゾスベロン（ｄｉｂｅｎｚｏｓｕｂｅｒｏｎｅ）、クルクミン（ｃｕｒｃｕｍｉｎ
）、クサントン（ｘａｎｔｈｏｎｅ）、チオミキラースケトン（ｔｈｉｏｍｉｃｈｌｅｒ
’ｓ  ｋｅｔｏｎｅ）、２，５−ビス（４−ジエチルアミノベンジリデン）シクロペンタ
ノン（２，５−ｂｉｓ（４−ｄｉｅｔｈｙｌａｍｉｎｏｂｅｎｚｙｌｌｉｄｅｎｅ）ｃｙ
ｃｌｏｐｅｎｔａｎｏｎｅ）、２−（４−ジメチルアミノ−ベンジリデン）−インダン−
１−オン（２−（４−ｄｉｍｅｔｈｙｌａｍｉｎｏ−ｂｅｎｚｙｌｌｉｄｅｎｅ））−ｉ
ｎｄａｎ−１−ｏｎｅ）、３−（４−ジメチルアミノ−フェニル）−１−インダン−５−
イル−プロペノ（３−（４−ｄｉｍｅｔｈｙｌａｍｉｎｏ−ｐｈｅｎｙｌ）−１−ｉｎｄ
ａｎ−５−ｙｌ−ｐｒｏｐｅｎｏｎｅ）ンのようなα−（４−ジメチルアミノベンジリデ
ン）ケトン（α−（４−ｄｉｍｅｔｈｙｌａｍｉｎｏｂｅｎｚｙｌｌｉｄｅｎｅ））ｋｅ
ｔｏｎｅ）、３−フェニルチオフタルイミド（３−ｐｈｅｎｙｌｔｈｉｏｐｈｔｈａｌｉ
ｍｉｄｅ）、Ｎ−メチル−３，５−ジ（エチルチオ）−フタルイミド（Ｎ−ｍｅｔｈｙｌ
−３，５−ｄｉ（ｅｔｈｙｌｔｈｉｏ）−ｐｈｔｈａｌｉｍｉｄｅ）、Ｎ−メチル−３，
５−ジ（エチルチオ）−フタルイミド（Ｎ−ｍｅｔｈｙｌ−３，５−ｄｉ（ｅｔｈｙｌｔ
ｈｉｏ）−ｐｈｔｈａｌｉｍｉｄｅ）、フェノチアジン（ｐｈｅｎｏｔｈｉａｚｉｎｅ）
、メチルフェノチアジン（ｍｅｔｈｙｌｐｈｅｎｏｔｈｉａｚｉｎｅ）、Ｎ−フェニルグ
リシン（Ｎ−ｐｈｅｎｙｌｇｌｙｃｉｎｅ）、トリエタノールアミン（ｔｒｉｅｔｈａｎ
ｏｌａｍｉｎｅ）、Ｎ−メチルジエタンノールアミン（Ｎ−ｍｅｔｈｙｌｄｉｅｔｈａｎ
ｏｌａｍｉｎｅ）のようなアミン（ａｍｉｎｅ）、エチル−ｐ−ジメチルアミノベンゾエ
ート（ｅｔｈｙｌ−ｐ−ｄｉｍｅｔｈｙｌａｍｉｎｏｂｅｎｚｏａｔｅ）、２−（ジメチ
ルアミノ）エチルベンゾエート（２−（ｄｉｍｅｔｈｙｌａｍｉｎｏ）ｅｔｈｙｌｂｅｎ
ｚｏａｔｅ）、２−エチルヘキシル−ｐ−ジメチルアミノベンゾエート（２−ｅｔｈｙｌ
ｈｅｘｙｌ−ｐ−ｄｉｍｅｔｈｙｌａｍｉｎｏｂｅｎｚｏａｔｅ）、オキチル−パラ−Ｎ
，Ｎ−ジメチルアミノベンゾエート（ｏｃｔｙｌ−ｐａｒａ−Ｎ，Ｎ−ｄｉｍｅｔｈｙｌ
ａｍｉｎｏｂｅｎｚｏａｔｅ）、Ｎ−（２−ヒドロキシエチル）−Ｎ−メチル−パラ−ト
ルイジン（Ｎ−（２−ｈｙｄｒｏｘｙｅｔｈｙｌ）−Ｎ−ｍｅｔｈｙｌ−ｐａｒａ−ｔｏ
ｌｕｉｄｉｎｅ）、ブトキシエチル４−ジメチルアミノベンゾエート（ｂｕｔｏｘｙｅｔ
ｈｙｌ  ４−ｄｉｍｅｔｈｙｌａｍｉｎｏｂｅｎｚｏａｔｅ）、４−ジメチルアミノアセ
トフェノン（４−ｄｉｍｅｔｈｙｌａｍｉｎｏａｃｅｔｏｐｈｅｎｏｎｅ）、トリエタノ
ールアミン（ｔｒｉｅｔｈａｎｏｌａｍｉｎｅ）、メチルジエタノールアミン（ｍｅｔｈ
ｙｌｄｉｅｔｈａｎｏｌａｍｉｎｅ）、ジメチルアミノエタノール（ｄｉｍｅｔｈｙｌａ
ｍｉｎｏｅｔｈａｎｏｌ）、２−（ジメチルアミノ）エチルベンゾエート（２−（ｄｉｍ
ｅｔｈｙｌａｍｉｎｏ）ｅｔｈｙｌ  ｂｅｎｚｏａｔｅ）、ポリ（プロピレングリコール
）−４−（ジメチルアミノ）ベンゾエート（ｐｏｌｙ（ｐｒｏｐｙｌｅｎｅ  ｇｌｙｃｏ
ｌ）−４−（ｄｉｍｅｔｈｙｌａｍｉｎｏ）ｂｅｎｚｏａｔｅ）及びミキラースケトン（
ｍｉｃｈｌｅｒ’ｓ  ｋｅｔｏｎｅ）の中から選択された１種以上を含むことを特徴とす
る請求項１に記載の経皮投与用紫外線硬化型ハイドロゲル樹脂。
【請求項７】
前記紫外線架橋剤は、ベンジルメタクリレート（ｂｅｎｚｙｌ  ｍｅｔｈａｃｒｙｌａ
ｔｅ）、ラウリルメタクリレート（ｌａｕｒｙｌ  ｍｅｔｈａｃｒｙｌａｔｅ）、イソデ
シルメタクリレート（ｉｓｏｄｅｃｙｌ  ｍｅｔｈａｃｒｙｌａｔｅ）、フェノキシメタ
クリレート（ｐｈｅｎｏｘｙ  ｍｅｔｈａｃｒｙｌａｔｅ）、２−ヒドロキシエチルメタ
クリレート（２−ｈｙｄｒｏｘｙｅｔｈｙｌ  ｍｅｔｈａｃｒｙｌａｔｅ）、テトラヒド
ロフルフリルメタクリルレート（ｔｅｔｒａｈｙｄｒｏ  ｆｕｒｆｕｒｙｌ  ｍｅｔｈａ
ｃｒｙｌａｔｅ）、セチル（Ｃ１６）メタクリレート（ｃｅｔｙｌ（Ｃ１６）  ｍｅｔｈ
ａｃｒｙｌａｔｅ）、ステアリルメタクリレート（ｓｔｅａｒｙｌ  ｍｅｔｈａｃｒｙｌ
ａｔｅ）、メトキシＰＥＧ５００メタクリレート（ｍｅｔｈｏｘｙＰＥＧ５００  ｍｅｔ
ｈａｃｒｙｌａｔｅ）、メトキシＰＥＧ６００メタクリレート（ｍｅｔｈｏｘｙＰＥＧ６
００  ｍｅｔｈａｃｒｙｌａｔｅ）、メトキシＰＥＧ１０００メタクリレート（ｍｅｔｈ
ｏｘｙＰＥＧ１０００  ｍｅｔｈａｃｒｙｌａｔｅ）、１，６−ヘキサンジオールジメタ
クリレート（１，６−ｈｅｘａｎｄｉｏｌ  ｄｉｍｅｔｈａｃｒｙｌａｔｅ）、ブタジエ
ンジメタクリレート（ｂｕｔａｄｉｅｎｅ  ｄｉｍｅｔｈａｃｒｙｌａｔｅ）、ネオペン
チルグリコールジメタクリレート（ｎｅｏｐｅｎｔｙｌｇｌｙｃｏｌ  ｄｉｍｅｔｈａｃ
ｒｙｌａｔｅ）、エチレングリコールジメタクリレート（ｅｔｈｙｌｅｎｅｇｌｙｃｏｌ
ｄｉｍｅｔｈａｃｒｙｌａｔｅ）、ジエチレングリコールジメタクリレート（ｄｉｅｔ
ｈｙｌｅｎｅｇｌｙｃｏｌ  ｄｉｍｅｔｈａｃｒｙｌａｔｅ）、トリエチレングリコール
ジメタクリレート（ｔｒｉｅｔｈｙｌｅｎｅｇｌｙｃｏｌ  ｄｉｍｅｔｈａｃｒｙｌａｔ
ｅ）、テトラエチレングリコールジメタクリレート（ｔｅｔｒａｅｔｈｙｌｅｎｅｇｌｙ
ｃｏｌ  ｄｉｍｅｔｈａｃｒｙｌａｔｅ）、ビスフェノールＡ（ＥＯ）４ジメタクリレー
ト（ｂｉｓｐｈｅｎｏｌ  Ａ（ＥＯ）４  ｄｉｍｅｔｈａｃｒｙｌａｔｅ）、ビスフェノ
ールＡ（ＥＯ）３ジメタクリレート（ｂｉｓｐｈｅｎｏｌ  Ａ（ＥＯ）３  ｄｉｍｅｔｈ
ａｃｒｙｌａｔｅ）、ビスフェノールＡ（ＥＯ）１０ジメタクリレート（ｂｉｓｐｈｅｎ
ｏｌ  Ａ（ＥＯ）１０  ｄｉｍｅｔｈａｃｒｙｌａｔｅ）、ビスフェノールＡ（ＥＯ）３
０ジメタクリレート（ｂｉｓｐｈｅｎｏｌ  Ａ（ＥＯ）３０  ｄｉｍｅｔｈａｃｒｙｌａ
ｔｅ）、１，３−ブチレングリコールジメタクリレート（１，３−ｂｕｔｙｌｅｎｅｇｌ
ｙｃｏｌ  ｄｉｍｅｔｈａｃｒｙｌａｔｅ）、ポリエチレングリコール４００ジメタクリ
レート（ｐｏｌｙｅｔｈｙｌｅｎｅ  ｇｌｙｃｏｌ  ４００  ｄｉｍｅｔｈａｃｒｙｌａ
ｔｅ）、ポリエチレングリコール２００ジメタクリレート（ｐｏｌｙｅｔｈｙｌｅｎｅ  
ｇｌｙｃｏｌ  ２００  ｄｉｍｅｔｈａｃｒｙｌａｔｅ）、ＰＰＧ１０００（ＥＯ）１５
ジメタクリレート（ＰＰＧ１０００（ＥＯ）１５  ｄｉｍｅｔｈａｃｒｙｌａｔｅ）、Ｐ
ＰＧ１０００（ＥＯ）３ジメタクリレート（ＰＰＧ１０００（ＥＯ）３  ｄｉｍｅｔｈａ
ｃｒｙｌａｔｅ）、トリメチルオールプロパントリメタクリレート（ｔｒｉｍｅｔｈｙｌ
ｏｌｐｒｏｐａｎｅ  ｔｒｉｍｅｔｈａｃｒｙｌａｔｅ）、ベンジルアクリレート（ｂｅ
ｎｚｙｌ  ａｃｒｙｌａｔｅ）、ラウリルアクリレート（ｌａｕｒｙｌ  ａｃｒｙｌａｔ
ｅ）、イソデシルアクリレート（ｉｓｏｄｅｃｙｌ  ａｃｒｙｌａｔｅ）、フェノール（
ＥＯ）アクリレート（  ｐｈｅｎｏｌ（ＥＯ）  ａｃｒｙｌａｔｅ）、フェノール（ＥＯ
）２アクリレート（  ｐｈｅｎｏｌ（ＥＯ）２  ａｃｒｙｌａｔｅ）、フェノール（ＥＯ
）４アクリレート（ｐｈｅｎｏｌ（ＥＯ）４  ａｃｒｙｌａｔｅ）、フェノール（ＥＯ）
６アクリレート（ｐｈｅｎｏｌ（ＥＯ）６  ａｃｒｙｌａｔｅ）、テトラヒドロフルフリ
ルアクリレート（ｔｅｔｒａｈｙｄｒｏ  ｆｕｒｆｕｒｙｌ  ａｃｒｙｌａｔｅ）、ノニ
ルフェノール（ＥＯ）４アクリレート（ｎｏｎｙｌ  ｐｈｅｎｏｌ（ＥＯ）４  ａｃｒｙ
ｌａｔｅ）、ノニルフェノール（ＥＯ）８アクリレート（  ｎｏｎｙｌ  ｐｈｅｎｏｌ（
ＥＯ）８  ａｃｒｙｌａｔｅ）、ノニルフェノール（ＥＯ）２アクリレート（ｎｏｎｙｌ
ｐｈｅｎｏｌ（ＥＯ）２  ａｃｒｙｌａｔｅ）、エトキシエトキシエチルアクリレート
（ｅｔｈｏｘｙｅｔｈｏｘｙ  ｅｔｈｙｌ  ａｃｒｙｌａｔｅ）、ステアリルアクリレー
ト（ｓｔｅａｒｙｌ  ａｃｒｙｌａｔｅ）、１，６−ヘキサンジオールジアクリレート（
１，６−ｈｅｘａｎｄｉｏｌ  ｄｉａｃｒｙｌａｔｅ）、１，６−ヘキサンジオール（Ｅ
Ｏ）ジアクリレート（１，６−ｈｅｘａｎｄｉｏｌ（ＥＯ）  ｄｉａｃｒｙｌａｔｅ）、
ブタンジオールジアクリレート（ｂｕｔａｎｅｄｉｏｌ  ｄｉａｃｒｙｌａｔｅ）、ヒド
ロキシピバリン酸ネオペンチルグリコールジアクリレート（ｈｙｄｒｏｘｙ  ｐｉｖａｌ
ｉｃ  ａｃｉｄ  ｎｅｏｐｅｎｔｙｌ  ｇｌｙｃｏｌ  ｄｉａｃｒｙｌａｔｅ）、トリプ
ロピレングリコールジアクリレート（ｔｒｉｐｒｏｐｙｌｅｎｅ  ｇｌｙｃｏｌ  ｄｉａ
ｃｒｙｌａｔｅ）、ジプロピレングリコールジアクリレート（ｄｉｐｒｏｐｙｌｅｎｅ  
ｇｌｙｃｏｌ  ｄｉａｃｒｙｌａｔｅ）、ビスフェノールＡ（ＥＯ）４ジアクリレート（
ｂｉｓｐｈｅｎｏｌ  Ａ（ＥＯ）４  ｄｉａｃｒｙｌａｔｅ）、ビスフェノールＡ（ＥＯ
）３ジアクリレート（ｂｉｓｐｈｅｎｏｌ  Ａ（ＥＯ）３  ｄｉａｃｒｙｌａｔｅ）、ト
リシクロデカンジメタノールジアクリレート（ｔｒｉｃｙｃｌｏｄｅｃａｎｅ  ｄｉｍｅ
ｔｈａｎｏｌ  ｄｉａｃｒｙｌａｔｅ）、テトラエチレングリコールジアクリレート（ｔ
ｅｔｒａｅｔｈｙｌｅｎｅ  ｇｌｙｃｏｌ  ｄｉａｃｒｙｌａｔｅ）、ポリエチレングリ
コール４００ジアクリレート（ｐｏｌｙｅｔｈｙｌｅｎｅ  ｇｌｙｃｏｌ  ４００  ｄｉ
ａｃｒｙｌａｔｅ）、ポリエチレングリコール２００ジアクリレート（ｐｏｌｙｅｔｈｙ
ｌｅｎｅ  ｇｌｙｃｏｌ  ２００  ｄｉａｃｒｙｌａｔｅ）、ポリエチレングリコール３
００ジアクリレート（ｐｏｌｙｅｔｈｙｌｅｎｅ  ｇｌｙｃｏｌ  ３００  ｄｉａｃｒｙ
ｌａｔｅ）、ポリエチレングリコール６００ジアクリレート（ｐｏｌｙｅｔｈｙｌｅｎｅ
ｇｌｙｃｏｌ  ６００  ｄｉａｃｒｙｌａｔｅ）、ポリプロピレングリコール４００ジ
アクリレート（ｐｏｌｙｐｒｏｐｙｌｅｎｅ  ｇｌｙｃｏｌ  ４００  ｄｉａｃｒｙｌａ
ｔｅ）、ポリプロピレングリコール７５０ジアクリレート（ｐｏｌｙｐｒｏｐｙｌｅｎｅ
ｇｌｙｃｏｌ  ７５０  ｄｉａｃｒｙｌａｔｅ）、ビスフェノールＡ（ＥＯ）１０ジア
クリレート（ｂｉｓｐｈｅｎｏｌ  Ａ（ＥＯ）１０  ｄｉａｃｒｙｌａｔｅ）、ビスフェ
ノールＡ（ＥＯ）３０ジアクリレート（ｂｉｓｐｈｅｎｏｌ  Ａ（ＥＯ）３０  ｄｉａｃ
ｒｙｌａｔｅ）、トリス（２−ヒドロキシエチル）イソシアヌレートジアクリレート（ｔ
ｒｉｓ（２−ｈｙｄｒｏｘｙ  ｅｔｈｙｌ）ｉｓｏｃｙａｎｕｒａｔｅ  ｄｉａｃｒｙｌ
ａｔｅ）、トリメチルオールプロパントリアクリレート（ｔｒｉｍｅｔｈｙｌｏｌｐｒｏ
ｐａｎｅ  ｔｒｉａｃｒｙｌａｔｅ）、トリメチルオールプロパン（ＥＯ）３トリアクリ
レート（ｔｒｉｍｅｔｈｙｌｏｌｐｒｏｐａｎｅ（ＥＯ）３  ｔｒｉａｃｒｙｌａｔｅ）
、トリメチルオールプロパン（ＥＯ）６トリアクリレート（ｔｒｉｍｅｔｈｙｌｏｌｐｒ
ｏｐａｎｅ（ＥＯ）６  ｔｒｉａｃｒｙｌａｔｅ）、トリメチルオールプロパン（ＥＯ）
９トリアクリレート（ｔｒｉｍｅｔｈｙｌｏｌｐｒｏｐａｎｅ（ＥＯ）９  ｔｒｉａｃｒ
ｙｌａｔｅ）、トリメチルオールプロパン（ＥＯ）１５トリアクリレート（ｔｒｉｍｅｔ
ｈｙｌｏｌｐｒｏｐａｎｅ（ＥＯ）１５  ｔｒｉａｃｒｙｌａｔｅ）、グリセリンプロポ
キシ化トリアクリレート（ｇｌｙｃｅｒｉｎ  ｐｒｏｐｏｘｙｌａｔｅｄ  ｔｒｉａｃｒ
ｙｌａｔｅ）、ペンタエリスリトールトリアクリレート（ｐｅｎｔａｅｒｙｔｈｒｉｔｏ
ｌ  ｔｒｉａｃｒｙｌａｔｅ）、トリメチルオールプロパン（ＰＯ）３トリアクリレート
（ｔｒｉｍｅｔｈｙｌｏｌｐｒｏｐａｎｅ（ＰＯ）３  ｔｒｉａｃｒｙｌａｔｅ）、トリ
ス（２−ヒドロキシエチル）イソシアヌレートトリアクリレート（ｔｒｉｓ（２−ｈｙｄ
ｒｏｘｙ  ｅｔｈｙｌ）ｉｓｏｃｙａｎｕｒａｔｅ  ｔｒｉａｃｒｙｌａｔｅ）、ペンタ
エリスリトールＮ−イオテトラアクリレート（ｐｅｎｔａｅｒｙｔｈｒｉｔｏｌ  ｎ−Ｅ
Ｏ  ｔｅｔｒａａｃｒｙｌａｔｅ）、ペンタエリスリトールテトラアクリレート（ｐｅｎ
ｔａｅｒｙｔｈｒｉｔｏｌ  ｔｅｔｒａａｃｒｙｌａｔｅ）、ジペンタエリスリトールペ
ンタアクリレート（ｄｉｐｅｎｔａｅｒｙｔｈｒｉｔｏｌ  ｐｅｎｔａａｃｒｙｌａｔｅ
）、ジペンタエリスリトールヘキサアクリレート（ｄｉｐｅｎｔａｅｒｙｔｈｒｉｔｏｌ
ｈｅｘａａｃｒｙｌａｔｅ）、カプロラクトンアクリレート（ｃａｐｒｏｌａｃｔｏｎ
ｅ  ａｃｒｙｌａｔｅ）、Ｏ−フェニルフェノールイオアクリレート（Ｏ−ｐｈｅｎｙｌ
ｐｈｅｎｏｌ  ＥＯ  ａｃｒｙｌａｔｅ）、メチレンビスアクリルアミド（ｍｅｔｈｙｌ
ｅｎｅ  ｂｉｓａｃｒｙｌａｍｉｄｅ）の中から選択された１種以上を含むことを特徴と
する請求項１に記載の経皮投与用紫外線硬化型ハイドロゲル樹脂。
【請求項８】
ｐＨ３〜９であることを特徴とする請求項１に記載の経皮投与用紫外線硬化型ハイドロ
ゲル樹脂。
【請求項９】
第１項から第８項のいずれか一項のハイドロゲル樹脂の紫外線硬化物であり、
大韓民国薬典絆創膏抗議粘着力試験に基づいて剥離強度測定時、粘着力が５０〜１２０
ｇｆであることを特徴とする請求項１乃至８のいずれか一項に記載の経皮投与用紫外線硬
化型ハイドロゲル。
【請求項１０】
第９項の経皮投与用紫外線硬化型ハイドロゲルを含む薬物層と、
ポリウレタン（ｐｏｌｙｕｒｅｔｈａｎｅ）フィルム、多孔性フィルム、穿孔フィルム
、織物、不織布及びフォーム（ｆｏａｍ）の中から選択された１種以上を含む薬物支持層
と、を含むカタプラズマ剤。
【請求項１１】
前記薬物層は、平均厚さ２０〜２，０００μｍであり、前記薬物支持層は、平均厚さ７
〜５００μｍであることを特徴とする請求項１０に記載のカタプラズマ剤。
【請求項１２】
剥離層をさらに含み、
剥離層、薬物層及び薬物支持層が順次的に積層されたことを特徴とする請求項１０に記
載のカタプラズマ剤。
【請求項１３】
前記剥離層は、平均厚さ１５μｍ〜５００μｍであり、
前記剥離層は、シリコーン樹脂またはフッ素樹脂がコーティングされた高分子フィルム
を含み、
前記高分子フィルムは、ポリエステル（ｐｏｌｙｅｓｔｅｒ）、ポリビニルクロライド
（ｐｏｌｙｖｉｎｙｌ  ｃｈｌｏｒｉｄｅ）、ポリビニリデンクロライド（ｐｏｌｙｖｉ
ｎｙｌｉｄｅｎｅｃｈｌｏｒｉｄｅ）、ポリエチレンテレフタレート（ｐｏｌｙｅｔｈｙ
ｌｅｎｅｔｅｒｅｐｈｔｈａｌａｔｅ）及びこれらの共重合体の中から選択された１種以
上の高分子化合物を含むことを特徴とする請求項１２に記載のカタプラズマ剤。
【請求項１４】
前記カタプラズマ剤は、消炎、鎮痛用カタプラズマ剤であることを特徴とする請求項１
０に記載のカタプラズマ剤。
【請求項１５】
親水性高分子、有効成分、湿潤剤、溶媒、経皮透過促進剤、紫外線開始剤及び紫外線架
橋剤を混合及び攪拌して、ハイドロゲル樹脂を製造する１ステップと、
前記ハイドロゲル樹脂を剥離フィルムの上にコーティングさせる２ステップと、
コーティングされたハイドロゲル樹脂の上に支持体を積層させる３ステップと、
支持体の方向に２，０００〜８，０００ｍＷ／ｃｍ２の強さの紫外線を３〜１０分間照
射させて、ハイドロゲル樹脂を硬化させる４ステップと、を含むことを特徴とするカタプ
ラズマ剤の製造方法。
【請求項１６】
前記ハイドロゲル樹脂は、親水性高分子５〜６０重量％、有効成分０．１〜１５重量％
、湿潤剤０．６〜８０重量％、溶媒１３．５〜９０重量％、経皮透過促進剤０．５〜２５
重量％、紫外線開始剤０．０１〜２．０重量％及び紫外線架橋剤０．０１〜２．０重量％
で含む請求項１５に記載のカタプラズマ剤の製造方法。
【発明の詳細な説明】
【技術分野】
【０００１】
本発明は、紫外線を利用して製造した経皮投与用ハイドロゲル樹脂、これを紫外線硬化
させたハイドロゲル、これを導入したカタプラズマ剤に関し、具体的には、多量の水分を
含有して皮膚刺激を緩和させ、ハイドロゲルの架橋度を調節が容易であり、最適の薬物放
出性及び経皮吸収性を保有することによって、経口投与時と対等する効果を示し、優れた
粘着力と弾性を維持するだけでではなく、調製が容易であり、架橋後、別途の熟成過程や
冷却過程なしにすぐに切断及び包装した後、出荷することができ、製造が容易なハイドロ
ゲル及びこれを含むカタプラズマ剤に関する。
【背景技術】
【０００２】
金属錯イオン結合で製造されるポリアクリル酸は、生体適合性と人体への接着力に優れ
た素材で、米国特許４，３２０，０４０号（１９８２）のように、アクリル酸やメタアク
リル酸をポリビニルアルコールと一緒に使用してハイドロゲルを作った例がある。米国特
許５，２２３，５６９号（１９９３年）のようにアクリル酸とスターチ使用したハイドロ
ゲルを作った例も報告されている。特にポリアクリル酸を用いたハイドロゲルを人体から
発生されて出てくる汗などの耐水性を向上させるための方法として、ポリアクリル酸を架
橋させたハイドロゲルは、米国特許４，２００，５６１号（１９８０年）のようにゲル化
剤とアクリル酸、エタアクリル酸、エステル化されたアクリル酸、酢酸ビニル、ギ酸ビニ
ル、ビニルプロピオネートの共重合体の混合物を使用してハイドロゲルを作った方法があ
る。また、米国特許３，９３７，６８０（１９７６）号に示すようにエチレングリコール
ジメタアクリレート、メタアクリル酸、２−ヒドロキシエチルメタアクリレートを架橋剤
として使用して含水率を高く維持した方法がある。
【０００３】
金属錯イオン結合によって架橋されるポリアクリル酸カタプラズマは、金属錯イオン結
合のための架橋時間が非常に長く、すぐに製品として発売されることができないし、合成
高分子であるポリビニルアルコール水溶液は、ホルムアルデヒド、グルタルアルデヒド等
によって架橋されることがあり、冷凍と解氷を繰り返してゲルを形成させることもできる
。しかし、アルデヒド類による架橋は完全に除去されずに残っているアルデヒドによる毒
性が問題となり、冷凍と解氷の繰り返しにより形成されたゲルは、強度が高くない問題が
あり、冷凍と解氷の繰り返しによる長期間の工程は、製品単価の上昇という問題がある。
【０００４】
ポリビニルピロリドンを使用して化学的架橋方法でスファゲルを製造するためには、ポ
リビニルピロリドンを蒸留水に溶解させた後に、エチレングリコールジメタクリレート、
プロピレングリコールジメタクリレート、テトラエチレングリコールジメタクリレートま
たはトリトリメチロールプロパントリアクリレートなどの多官能性単量体を、化学開始剤
と一緒に添加して加熱する。しかし、化学的熱架橋方法では、反応が終了すると、未反応
の開始剤や架橋剤が存在する問題がある。
【０００５】
したがって、架橋剤による架橋時間を短縮させ、毒性のある溶媒を使用せず、未反応の
開始剤や架橋剤が存在しない製造技術が必要である。
一般的に商用化されて市販されている既存のハイドロゲルの場合、金属錯イオン架橋結
合を主に使用しているが、この場合、完全な架橋が行われるまでは、１週間から３週間ほ
どの長い期間が必要であり、粘着力とゲル強度を調節にあたり困難が多い。また、７以上
の条件の下では架橋が望むとおり、よく行われていない問題があり、これらの複数の諸般
事項によって、様々な薬物をハイドロゲルに添加するにおいて多くの困難がある。
【発明の概要】
【発明が解決しようとする課題】
【０００６】
本発明は、パッチなどに使用されるハイドロゲルの製造時間が長くかかることを解決す
るために、紫外線硬化を介してハイドロゲルの硬化時間が大幅に短縮させ、生産性を大幅
に向上させることができるだけでなく、ハイドロゲル内に含まれた薬物の皮膚吸収及び伝
達に優れながらも、肌との密着性を向上させることができる最適の組成及び組成比を有す
るハイドロゲルを提供するし、また、これらのハイドロゲルを用いたカタプラズマ剤を提
供しようとする。
【課題を解決するための手段】
【０００７】
前記課題を解決するための本発明は、経皮投与用紫外線硬化型ハイドロゲル樹脂に関し
、親水性高分子、有効成分、湿潤剤、溶媒、経皮透過促進剤、紫外線開始剤及び紫外線架
橋剤を含んでいる。
【０００８】
本発明の好ましい一実施例として、本発明のハイドロゲル樹脂は、親水性高分子５〜６
０重量％、有効成分０．１〜１５重量％、湿潤剤０．６〜８０重量％、溶媒１３．５〜９
０重量％、経皮透過促進剤０．５〜２５重量％、紫外線開始剤０．０１〜２．０重量％及
び紫外線架橋剤０．０１〜２．０重量％で含むことができる。
【０００９】
本発明の好ましい一実施例として、本発明のハイドロゲル樹脂は、ｐＨ調整剤をさらに
含むことができる。
本発明の好ましい一実施例として、本発明のハイドロゲル樹脂の組成中前記親水性高分
子は、ポリビニルアルコール（ｐｏｌｙｖｉｎｙｌ  ａｌｃｏｈｏｌ）、ポリビニルピロ
リドン（ｐｏｌｙｖｉｎｙｌ  ｐｙｒｒｏｌｉｄｏｎｅ）、ポリビニルピロリドン/酢酸
ビニル（ｐｏｌｙｖｉｎｙｌ  ｐｙｒｒｏｌｉｄｏｎｅ/ｖｉｎｙｌ  ａｃｅｔａｔｅ）
共重合体、ビニルエーテル/無水マレイン酸（ｖｉｎｙｌ  ｅｔｈｅｒ／ａｎｈｙｄｒｉ
ｃ  ｍａｌｅｉｃ  ａｃｉｄ）共重合体、イソブチレン/無水マレイン酸（ｉｓｏｂｕｔ
ｙｌｅｎｅ／ａｎｈｙｄｒｉｃ  ｍａｌｅｉｃ  ａｃｉｄ）共重合体、メトキシエチレン
/無水マレイン酸（ｍｅｔｈｏｘｙｅｔｈｙｌｅｎｅ／ａｎｈｙｄｒｉｃ  ｍａｌｅｉｃ
ａｃｉｄ）共重合体、メタアクリル酸/アクリル酸ブチル（ｍｅｔｈａｃｒｙｌｉｃ  
ａｃｉｄ／ｂｕｔｙｌ  ａｃｒｙｌａｔｅ）共重合体、アルギネート（ａｌｇｉｎａｔｅ
）、ヒドロキシエチルメタクリレート（ｈｙｄｒｏｘｙｅｔｈｙｌ  ｍｅｔｈａｃｒｙｌ
ａｔｅ）、ヒドロキシエチルセルロース（ｈｙｄｒｏｘｙｅｔｈｙｌ  ｃｅｌｌｕｌｏｓ
ｅ）、ヒドロキシプロピルセルロース（ｈｙｄｒｏｘｙｐｒｏｐｙｌ  ｃｅｌｌｕｌｏｓ
ｅ）、ヒドロキシプロピルメチルセルロース（ｈｙｄｒｏｘｙｐｒｏｐｙｌ  ｍｅｔｈｙ
ｌｃｅｌｌｕｌｏｓｅ）、エチルセルロース（ｅｔｈｙｌ  ｃｅｌｌｕｌｏｓｅ）、メチ
ルセルロース（ｍｅｔｈｙｌ  ｃｅｌｌｕｌｏｓｅ）、カルボキシメチルセルロースナト
リウム（ｓｏｄｉｕｍ  ｃａｒｂｏｘｙｍｅｔｈｙｌ  ｃｅｌｌｕｌｏｓｅ）、カルボキ
シビニル（ｃａｒｂｏｘｙｖｉｎｙｌ）共重合体、ポリエチレンオキサイド（ｐｏｌｙｅ
ｔｈｙｌｅｎｅ  ｏｘｉｄｅ）、ポリエチレングリコール（ｐｏｌｙｅｔｈｙｌｅｎｅ  
ｇｌｙｃｏｌ）、ポリアクリルアミド（ｐｏｌｙａｃｒｙｌａｍｉｄｅ）、ポリヒドロキ
シエチルメタクリレート（ｐｏｌｙｈｙｄｒｏｘｙｅｔｈｙｌ  ｍｅｔｈａｃｒｙｌａｔ
ｅ）、ポリジオキソラン（ｐｏｌｙｄｉｏｘｏｌａｎｅ）、ポリアクリル酸（ｐｏｌｙａ
ｃｒｙｌｉｃ  ａｃｉｄ）、ポリアクリル酸ナトリウム（ｓｏｄｉｕｍ  ｐｏｌｙａｃｒ
ｙｌａｔｅ）、ポリビニルアクリレート（ｐｏｌｙｖｉｎｙｌ  ａｃｒｙｌａｔｅ）、ポ
リアクリルアセテート（ｐｏｌｙａｃｒｙｌ  ａｃｅｔａｔｅ）及びポリビニルクロライ
ド（ｐｏｌｙｖｉｎｙｌｃｈｌｏｒｉｄｅ）の中から選択された１種以上を含むことがで
きる。
【００１０】
本発明の好ましい一実施例として、本発明のハイドロゲル樹脂の組成中前記有効成分は
、リドカイン（ｌｉｄｏｃａｉｎｅ）、リドカイン塩酸塩（ｌｉｄｏｃａｉｎｅ  ｈｙｄ
ｒｏｃｈｌｏｒｉｄｅ）、ロキソプロフェン（ｌｏｘｏｐｒｏｆｅｎ）、ロキソプロフェ
ナート（ｌｏｘｏｐｒｏｆｅｎａｔｅ）、ケトプロフェン（ｋｅｔｏｐｒｏｆｅｎ）、フ
ルルビプロフェン（ｆｌｕｒｂｉｐｒｏｆｅｎ）、ジクロフェナク（ｄｉｃｌｏｆｅｎａ
ｃ）、ジクロフェナク塩（ｄｉｃｌｏｆｅｎａｃ  ｓａｌｔ）、インドメタシン（ｉｎｄ
ｏｍｅｔｈａｃｉｎ）、ピロキシカム（ｐｉｒｏｘｉｃａｍ）、メロキシカム（ｍｅｌｏ
ｘｉｃａｍ）、ナプロキセン（ｎａｐｒｏｘｅｎ）、イブプロフェン（ｉｂｕｐｒｏｆｅ
ｎ）、フェルビナク（ｆｅｌｂｉｎａｃ）、メントール（ｍｅｎｔｈｏｌ）、サリチル酸
グリコール（ｇｌｙｃｏｌ  ｓａｌｉｃｙｌａｔｅ）、サリチル酸メチル（ｍｅｔｈｙｌ
ｓａｌｉｃｙｌａｔｅ）、トウガラシ抽出物、ノニバミド（ｎｏｎｉｖａｍｉｄｅ）、
ビニルブチルエーテル（ｂｕｔｙｌ  ｖｉｎｙｌ  ｅｔｈｅｒ）、ツボクサ（ｃｅｎｔｅ
ｌｌａａｓｉａｔｉｃａ）、フシジン酸(ｆｕｓｉｄｉｃ  ａｃｉｄ)、フシジン酸塩（ｆ
ｕｓｉｄａｔｅ）、アクリリノール（ａｃｒｉｒｎｏｌ）、プエラリア・ミリフィカ（ｐ
ｕｅｒａｒｉａ  ｍｉｒｉｆｉｃａ）、ヘパリン（ｈｅｐａｒｉｎ）、ヘパリン塩（ｈｅ
ｐａｒｉｎａｔｅ）及びアラントインの中から選択された１種以上を含むことができる。
【００１１】
本発明の好ましい一実施例として、本発明のハイドロゲル樹脂の組成中湿潤剤は、グリ
セリン（ｇｌｙｃｅｒｉｎ）、１，３−ブチルレングルグリコール（１，３−ｂｕｔｙｌ
ｅｎｅ  ｇｌｙｃｏｌ，  ｐｒｏｐｙｌｅｎｅ  ｇｌｙｃｏｌ）、プロピレングリコール
（ｐｒｏｐｙｌｅｎｅ  ｇｌｙｃｏｌ）、ポリプロピレングリコール（ｐｏｌｙｐｒｏｐ
ｙｌｅｎｅ  ｇｌｙｃｏｌ）、ソルビトール（ｓｏｒｂｉｔｏｌ）、マンニトール（ｍａ
ｎｎｉｔｏｌ）、エチレングリコール（ｅｔｈｙｌｅｎｅ  ｇｌｙｃｏｌ）、ジエチレン
グリコール（ｄｉｅｔｈｙｌｅｎｅ  ｇｌｙｃｏｌ）、ポリエチレングリコール（ｐｏｌ
ｙｅｔｈｙｌｅｎｅ  ｇｌｙｃｏｌ）及びヒアルロン酸（ｈｙａｌｕｒｏｎｉｃａｃｉｄ
）が１種以上を含むことができる。
【００１２】
本発明の好ましい一実施例として、本発明のハイドロゲル樹脂の組成中前記経皮透過促
進剤は、プロピレングリコール（ｐｒｏｐｙｌｅｎｅ  ｇｌｙｃｏｌ）、ジプロピレング
リコール（ｄｉｐｒｏｐｙｌｅｎｅ  ｇｌｙｃｏｌ）、ポリエチレングリコール（ｐｏｌ
ｙｅｔｈｙｌｅｎｅ  ｇｌｙｃｏｌ）、モノオレイン酸ポリオキシエチレン（ｐｏｌｙｏ
ｘｙｅｔｈｙｌｅｎｅ  ｍｏｎｏｏｌｅａｔｅ）、ポリグリセロールジイソステアレート
（ｐｏｌｙｇｌｙｃｅｒｙｌｄｉｉｓｏｓｔｅａｒａｔｅ）、グリセリンモノオレート（
ｇｌｙｃｅｒｉｎ  ｍｏｎｏｏｌｅａｔｅ）、ポリオキシエチレンソルビタン（ｐｏｌｙ
ｏｘｙｅｔｈｙｌｅｎｅ  ｓｏｒｂｉｔａｎ）、Ｎ−メチル−２−ピロリドン（Ｎ−ｍｅ
ｔｈｙｌ−２−ｐｙｒｒｏｌｉｄｏｎｅ）、Ｎ−カプリリル−２−ピロリドン（Ｎ−ｃａ
ｒｐｒｙｌｙｌ−２−ｐｙｒｒｏｌｉｄｏｎｅ）、Ｎ−ドデシル−２−ピロリドン（Ｎ−
ｄｏｄｅｃｙｌ−２−ｐｙｒｒｏｌｉｄｏｎｅ）、ラウリルピロリドン（ｌａｕｒｙｌ  
ｐｙｒｒｏｌｉｄｏｎｅ）、ラウリルアルコール（ｌａｕｒｙｌａｌｃｏｈｏｌ）、グリ
セロールラウリルアルコール（ｇｌｙｃｅｒｏｌｌａｕｒｙｌａｌｃｏｈｏｌ）、オレイ
ルアルコール（ｏｌｅｙｌａｌｃｏｈｏｌ）、イソプロピルミリストレート（ｉｓｏｐｒ
ｏｐｙｌｍｙｒｉｓｔｒａｔｅ）、ソルビタンモノオレート（ｓｏｒｂｉｔａｎｍｏｎｏ
−ｏｌｅａｔｅ）、プロピレンモノラウレート（ｐｒｏｐｙｌｅｎｅｍｏｎｏｌａｕｒａ
ｔｅ）、プロピレンモノオレート（ｐｒｏｐｙｌｅｎｅｍｏｎｏｏｌｅａｔｅ）、オレオ
イルマクロゴールグリセリド（ｏｌｅｏｙｌｍａｃｒｏｇｏｌｇｌｙｃｅｒｉｄｅ）、オ
レイン酸（ｏｌｅｉｃａｃｉｄ）、ラウロイルマクロゴールグリセリド（ｌａｕｒｏｙｌ
ｍａｃｒｏｇｏｌｇｌｙｃｅｒｉｄｅ）、リノレオイルマクロゴールグリセリド（ｌｉｎ
ｏｌｅｏｙｌｍａｃｒｏｇｏｌｇｌｙｃｅｒｉｄｅ）、プロピレングリコールカプリレー
ト（ｐｒｏｐｙｌｅｎｅｇｌｙｃｏｌｃａｐｒｙｌａｔｅ）、プロピレングリコールカプ
レート（ｐｒｏｐｙｌｅｎｅｇｌｙｃｏｌｃａｐｒａｔｅ）、ソルビタンモノステアレー
トモノオレート（ｓｏｒｂｉｔａｎｍｏｎｏｓｔｅａｒａｔｅｍｏｎｏｏｌｅａｔｅ）、
グリセロールモノラウレート（ｇｌｙｃｅｒｏｌｍｏｎｏｌａｕｒａｔｅ）、グリセロー
ルモノオレート（ｇｌｙｃｅｒｏｌｍｏｎｏｏｌｅａｔｅ）、プロピレングリコールモノ
ラウレート（ｐｒｏｐｙｌｅｎｅｇｌｙｃｏｌｍｏｎｏｌａｕｒａｔｅ）、プロピレング
リコールモノカプリレート（ｐｒｏｐｙｌｅｎｅｇｌｙｃｏｌｍｏｎｏｃａｐｒｙｌａｔ
ｅ）、ソルビタンモノラウレート（ｓｏｒｂｉｔａｎｍｏｎｏｌａｕｒａｔｅ）、ラウリ
ルラクテート（ｌａｕｒｙｌｌａｃｔａｔｅ）、カプリルトリグリセリド（ｃａｐｒｙｌ
ｉｃｔｒｉｇｌｙｃｅｒｉｄｅ）、カプリントリグリセリド（ｃａｐｒｉｃｔｒｉｇｌｙ
ｃｅｒｉｄｅ）、コーン油ＰＥＧ−８エステル（ｃｏｒｎ  ｏｉｌ  ＰＥＧ−８  ｅｓｔ
ｅｒ）、コーン油ＰＥＧ−６エステル（ｃｏｒｎ  ｏｉｌ  ＰＥＧ−６  ｅｓｔｅｒ）及
びトリアセチン（ｔｒｉａｃｅｔｉｎ）中から選択された１種以上を含むことができる。
【００１３】
本発明の好ましい一実施例として、本発明のハイドロゲル樹脂の組成中前記紫外線開始
剤は、ケトン（ｋｅｔｏｎｅ）系紫外線開始剤、チオキサントン（ｔｈｉｏｘａｎｔｈｏ
ｎｅ）系紫外線開始剤、ベンゾフェノン系紫外線開始剤、クマリン（ｃｏｕｍａｒｉｎ）
系紫外線開始剤、チアゾリン（ｔｈｉａｚｏｌｉｎｅ）系紫外線開始剤、ロダニン（ｒｈ
ｏｄａｎｉｎｅ）系紫外線開始剤及びその他の紫外線開始剤の中から選択された１種以上
を含むことができる。
【００１４】
本発明の好ましい一実施例として、前記ケトン系紫外線開始剤は、１−ヒドロキシ−シ
クロヘキシル−フェニル−ケトン（１−ｈｙｄｒｏｘｙ−ｃｙｃｌｏｈｅｘｙｌ−ｐｈｅ
ｎｙｌ−ｋｅｔｏｎｅ）、２−ヒドロキシ−２−メチル−１−フェニル−１−プロパンオ
ン（２−ｈｙｄｒｏｘｙ−２−ｍｅｔｈｙｌ−１−ｐｈｅｎｙｌ−１−ｐｒｏｐａｎｏｎ
ｅ）、２−ヒドロキシ−１−［４−（２−ヒドロキシエトキシ）フェニル］ −２−メチ
ル−１−プロパンオン（２−ｈｙｄｒｏｘｙ−１−［４−（２−ｈｙｄｒｏｘｙｅｔｈｏ
ｘｙ）ｐｈｅｎｙｌ］−２−ｍｅｔｈｙｌ−１−ｐｒｏｐａｎｏｎｅ）、２−ベンジル−
２−（ジメチルアミノ）−１−［４−（４−モルホリニル）フェニル］ −１−ブタンオ
ン（２−ｂｅｎｚｙｌ−２−（ｄｉｍｅｔｈｙｌａｍｉｎｏ）−１−［４−（４−ｍｏｒ
ｐｈｏｌｉｎｙｌ）ｐｈｅｎｙｌ］−１−ｂｕｔａｎｏｎｅ）、２−メチル−１−［４−
（メチルチオ）フェニル］−２−（４−モルホリニル）−１−プロパンオン（２−ｍｅｔ
ｈｙｌ−１−［４−（ｍｅｔｈｙｌｔｈｉｏ）ｐｈｅｎｙｌ］−２−（４−ｍｏｒｐｈｏ
ｌｉｎｙｌ）−１−ｐｒｏｐａｎｏｎｅ）の中の１種以上を含むことができる。
【００１５】
本発明の好ましい一実施例として、前記チオキサントン系紫外線開始剤は、チオキサン
トン（ｔｈｉｏｘａｎｔｈｏｎｅ）、２−イソプロピルチオキサントン（２−ｉｓｏｐｒ
ｏｐｙｌｔｈｉｏｘａｎｔｈｏｎｅ）、２−クロロチオキサントン（２−ｃｈｌｏｒｏｔ
ｈｉｏｘａｎｔｈｏｎｅ）、１−クロロ−４−プロポキシチオキサントン（１−ｃｈｌｏ
ｒｏ−４−ｐｒｏｐｏｘｙｔｈｉｏｘａｎｔｈｏｎｅ）、２−ドデシルシルチオキサント
ン（２−ｄｏｄｅｃｙｌｔｈｉｏｘａｎｔｈｏｎｅ）、２，４−ジエチルチオキサントン
（２，４−ｄｉｅｔｈｙｌｔｈｉｏｘａｎｔｈｏｎｅ）、２，４−ジメチルチオキサント
ン（２，４−ｄｉｍｅｔｈｙｌｔｈｉｏｘａｎｔｈｏｎｅ）、１−メトキシ−カボニルチ
オキサントン（１−ｍｅｔｈｏｘｙ−ｃａｒｂｏｎｙｌｔｈｉｏｘａｎｔｈｏｎｅ）、２
−エトキシカボニルチオキサントン（２−ｅｔｈｏｘｙｃａｒｂｏｎｙｌｔｈｉｏｘａｎ
ｔｈｏｎｅ）、３−（２−メトキシエトキシカルボニル）−チオキサントン（３−（２−
ｍｅｔｈｏｘｙｅｔｈｏｘｙｃａｒｂｏｎｙｌ）−ｔｈｉｏｘａｎｔｈｏｎｅ）、４−ブ
トキシカボニルチオキサントン（４−ｂｕｔｏｘｙｃａｒｂｏｎｙｌｔｈｉｏｘａｎｔｈ
ｏｎｅ）、３−ブトキシカルボニル−７−メチルチオキサントン（３−ｂｕｔｏｘｙｃａ
ｒｂｏｎｙｌ−７−ｍｅｔｈｙｌｔｈｉｏｘａｎｔｈｏｎｅ）、１−シアノ−３−クロロ
チオキサントン（１−ｃｙａｎｏ−３−ｃｈｌｏｒｏｔｈｉｏｘａｎｔｈｏｎｅ）、１−
エトキシカルボニル−３−クロロチオキサントン（１−ｅｔｈｏｘｙｃａｒｂｏｎｙｌ−
３−ｃｈｌｏｒｏｔｈｉｏｘａｎｔｈｏｎｅ）、１−エトキシカルボニル−３−エトキシ
シチオキサントン（１−ｅｔｈｏｘｙｃａｒｂｏｎｙｌ−３−ｅｔｈｏｘｙｔｈｉｏｘａ
ｎｔｈｏｎｅ）、１−エトキシカルボニル−３−アミノチオキサントン（１−ｅｔｈｏｘ
ｙｃａｒｂｏｎｙｌ−３−ａｍｉｎｏｔｈｉｏｘａｎｔｈｏｎｅ）、１−エトキシカルボ
ニル−３−フェニルスルファニルチオキサントン（１−ｅｔｈｏｘｙｃａｒｂｏｎｙｌ−
３−ｐｈｅｎｙｌｓｕｌｆｕｒｙｌｔｈｉｏｘａｎｔｈｏｎｅ）、３，４−ジ［２−（２
−メトキシエトキシ）エトキシカルボニル］−チオキサントン（３，４−ｄｉ［２−（２
−ｍｅｔｈｏｘｙｅｔｈｏｘｙ）ｅｔｈｏｘｙｃａｒｂｏｎｙｌ］−ｔｈｉｏｘａｎｔｈ
ｏｎｅ）、１，３−ジメチル−３−ヒドロキシ−９Ｈ−チオキサントン−９−オン２−エ
チルヘキシルエーテル（１，３−ｄｉｍｅｔｈｙｌ−３−ｈｙｄｒｏｘｙ−９Ｈ−ｔｈｉ
ｏｘａｎｔｈｏｎｅ−９−ｏｎｅ  ２−ｅｈｙｌｈｅｘｙｌｅｔｈｅｒ）、１−エトキシ
カルボニル−３−（１−メチル−１−モルホリノエチル）−チオキサントン（１−ｅｔｈ
ｏｘｙｃａｒｂｏｎｙｌ−３−（１−ｍｅｔｈｙｌ−１−ｍｏｒｐｈｏｌｉｎｏｅｔｈｙ
ｌ）−ｔｈｉｏｘａｎｔｈｏｎｅ）、２−メチル−６−ジメトキシメチル−チオキサント
ン（２−ｍｅｔｈｙｌ−６−ｄｉｍｅｔｈｏｘｙｍｅｔｈｙｌ−ｔｈｉｏｘａｎｔｈｏｎ
ｅ）、２−メチル−６−（１，１−ジメトキシベンジル）−チオキサントン（２−ｍｅｔ
ｈｙｌ−６−（１，１−ｄｉｍｅｔｈｏｘｙｂｅｎｚｙｌ）−ｔｈｉｏｘａｎｔｈｏｎｅ
）、２−モルホリノメチルチオキサントン（２−ｍｏｒｐｈｏｌｉｎｏｍｅｔｈｙｌｔｈ
ｉｏｘａｎｔｈｏｎｅ）、２−メチル−６−モルホリノメチルチオキサントン（２−ｍｅ
ｔｈｙｌ−６−ｍｏｒｐｈｏｌｉｎｏｍｅｔｈｙｌｔｈｉｏｘａｎｔｈｏｎｅ）、Ｎ−ア
リルチオキサントン−３，４−ジカルボキサミド（Ｎ−ａｌｌｙｌｔｈｉｏｘａｎｔｈｏ
ｎｅ−３，４−ｄｉｃａｒｂｏｘａｍｉｄｅ）、１−フェノキシチオキサントン（１−ｐ
ｈｅｎｏｘｙｔｈｉｏｘａｎｔｈｏｎｅ）、６−エトキシカルボニル−２−メトキシシチ
オキサントン（６−ｅｔｈｏｘｙｃａｒｂｏｎｙｌ−２−ｍｅｔｈｏｘｙｔｈｉｏｘａｎ
ｔｈｏｎｅ）、６−エトキシカルボニル−２−メチルチオキサントン（６−ｅｔｈｏｘｙ
ｃａｒｂｏｎｙｌ−２−ｍｅｔｈｙｌｔｈｉｏｘａｎｔｈｏｎｅ）、チオキサントン−２
−カルボン酸ポリエチレングリコールエーテル（ｔｈｉｏｘａｎｔｈｏｎｅ−２−ｃａｒ
ｂｏｘｙｌｉｃ  ａｃｉｄ  ｐｏｌｙｅｔｈｙｌｅｎｅ  ｇｌｙｃｏｌ  ｅｔｈｅｒ）、
２−ヒドロキシ−３−（３，４−ジメチル−９−オキソ−９Ｈ−チオキサントン−２−２
−イルオキシ）−Ｎ，Ｎ，Ｎ−トリメチル−１−プロパンアミニウムクロライド（２−ｈ
ｙｄｒｏｘｙ−３−（３，４−ｄｉｍｅｔｈｙｌ−９−ｏｘｏ−９Ｈ−ｔｈｉｏｘａｎｔ
ｈｏｎｅ−２−２−ｙｌｏｘｙ）−Ｎ，Ｎ，Ｎ−ｔｒｉｍｅｔｈｙｌ−１−ｐｒｏｐａｎ
ａｍｉｎｉｕｍｃｈｌｏｒｉｄｅ）の中の１種以上を含むことができる。
【００１６】
本発明の好ましい一実施例として、前記ベンゾフェノン系紫外線開始剤は、ベンゾフェ
ノン（ｂｅｎｚｏｐｈｅｎｏｎｅ）、４−フェニルベンゾフェノン（４−ｐｈｅｎｙｌ  
ｂｅｎｚｏｐｈｅｎｏｎｅ）、４−メトキシベンゾフェノン（４−ｍｅｔｈｏｘｙ  ｂｅ
ｎｚｏｐｈｅｎｏｎｅ）、４，４'−ジメチルベンゾフェノン（４，４’−ｄｉｍｅｔｈ
ｙｌ  ｂｅｎｚｏｐｈｅｎｏｎｅ）、４，４'−ジクロロベンゾフェノン（４，４’−ｄ
ｉｃｈｌｏｒｏｂｅｎｚｏｐｈｅｎｏｎｅ）、４，４'−ビス（ジメチルアミノ）−ベン
ゾフェノン（４，４’−ｂｉｓ（ｄｉｍｅｔｈｙｌａｍｉｎｏ）−ｂｅｎｚｏｐｈｅｎｏ
ｎｅ）、４，４'−ビス（ジエチルアミノ）ベンゾフェノン（４，４’−ｂｉｓ（ｄｉｅ
ｔｈｙｌａｍｉｎｏ）ｂｅｎｚｏｐｈｅｎｏｎｅ）、４，４'−ビス（メチルエチルアミ
ノ）ベンゾフェノン（４，４’−ｂｉｓ（ｍｅｔｈｙｌｅｔｈｙｌａｍｉｎｏ）ｂｅｎｚ
ｏｐｈｅｎｏｎｅ）、４，４'−ビス（ｐ−イソプロピルフェノキシ）ベンゾフェノン（
４，４’−ｂｉｓ（ｐ−ｉｓｏｐｒｏｐｙｌｐｈｅｎｏｘｙ）ｂｅｎｚｏｐｈｅｎｏｎｅ
）、３，３'−ジメチル−４−メトキシベンゾフェノン（３，３’−ｄｉｍｅｔｈｙｌ−
４−ｍｅｔｈｏｘｙ  ｂｅｎｚｏｐｈｅｎｏｎｅ）、メチル−２−ベンゾイルベンゾエー
ト（ｍｅｔｈｙｌ−２−ｂｅｎｚｏｙｌｂｅｎｚｏａｔｅ）、４−（２−ヒドロキシエチ
ルチオ）−ベンゾフェノン（４−（２−ｈｙｄｒｏｘｙｅｔｈｙｌｔｈｉｏ）−ｂｅｎｚ
ｏｐｈｅｎｏｎｅ）、４−（４−トリルチオ）ベンゾフェノン（４−（４−ｔｏｌｙｌｔ
ｈｉｏ）ｂｅｎｚｏｐｈｅｎｏｎｅ）、 １−［４−（４−ベンゾイル−フェニルスルフ
ァニル）−フェニル］ −２−メチル−２（トルエン−４−スルホニル）−プロパン−１
−オン（１−［４−（４−ｂｅｎｚｏｙｌ−ｐｈｅｎｙｌｓｕｌｆａｎｙｌ）−ｐｈｅｎ
ｙｌ］−２−ｍｅｔｈｙｌ−２（ｔｏｌｕｅｎｅ−４−ｓｕｌｆｏｎｙｌ）−ｐｒｏｐａ
ｎｅ−１−ｏｎｅ）、４−ベンゾイル−Ｎ，Ｎ，Ｎ−トリメチルベンゼンメタンアミニウ
ムクロライド（４−ｂｅｎｚｏｙｌ−Ｎ，Ｎ，Ｎ−ｔｒｉｍｅｔｈｙｌｂｅｎｚｅｎｅｍ
ｅｔｈａｎａｍｉｎｉｕｍ  ｃｈｌｏｒｉｄｅ）、２−ヒドロキシ−３−（４−ベンゾイ
ル−フェノキシ）−Ｎ，Ｎ，Ｎ−トリメチル−１−プロパンアミニウムクロライド一水和
物（２−ｈｙｄｒｏｘｙ−３−（４−ｂｅｎｚｏｙｌ−ｐｈｅｎｏｘｙ）−Ｎ，Ｎ，Ｎ−
ｔｒｉｍｅｔｈｙｌ−１−ｐｒｏｐａｎｅａｍｉｎｉｕｍ  ｃｈｌｏｒｉｄｅ  ｍｏｎｏ
ｈｙｄｒａｔｅ）、４−（１３−アクリロイル−１，４ ，７，１０，１３−ペンタオキ
サトリデシル）−ベンゾフェノン（４−（１３−ａｃｒｙｌｏｙｌ−１，４，７，１０，
１３−ｐｅｎｔａｏｘａｔｒｉｄｅｃｙｌ）−ｂｅｎｚｏｐｈｅｎｏｎｅ）、４−ベンゾ
イル−Ｎ，Ｎ−ジメチル−Ｎ−［２−（１−オキソ−２−プロペニル）オキシ］エチル−
ベンゼンメタンアミニウムクロライド（４−ｂｅｎｚｏｙｌ−Ｎ，Ｎ−ｄｉｍｅｔｈｙｌ
−Ｎ−［２−（１−ｏｘｏ−２−ｐｒｏｐｈｅｎｙｌ）ｏｘｙ］ｅｔｈｙｌ−ｂｅｎｚｅ
ｎｅｍｅｔｈａｎａｍｉｎｉｕｍ  ｃｈｌｏｒｉｄｅ）の中の１種以上を含むことができ
る。
【００１７】
本発明の好ましい一実施例として、前記クマリン系紫外線開始剤は、クマリン１（ｃｏ
ｕｍａｒｉｎ  １）、クマリン２（ｃｏｕｍａｒｉｎ  ２）、クマリン６（ｃｏｕｍａｒ
ｉｎ  ６）、クマリン７（ｃｏｕｍａｒｉｎ  ７）、クマリン３０（ｃｏｕｍａｒｉｎ  
３０）、クマリン１０２（ｃｏｕｍａｒｉｎ  １０２）、クマリン１０６（ｃｏｕｍａｒ
ｉｎ  １０６）、クマリン１３８（ｃｏｕｍａｒｉｎ  １３８）、クマリン１５２（ｃｏ
ｕｍａｒｉｎ  １５２）、クマリン１５３（ｃｏｕｍａｒｉｎ  １５３）、クマリン３０
７（ｃｏｕｍａｒｉｎ  ３０７）、クマリン３１４（ｃｏｕｍａｒｉｎ  ３１４）、クマ
リン３１４Ｔ（ｃｏｕｍａｒｉｎ  ３１４Ｔ）、クマリン３３４（ｃｏｕｍａｒｉｎ  ３
３４）、クマリン３３７（ｃｏｕｍａｒｉｎ  ３３７）、クマリン５００（ｃｏｕｍａｒ
ｉｎ  ５００）、３−ベンゾイルクマリン（３−ｂｅｎｚｏｙｌ  ｃｏｕｍａｒｉｎ）、
３−ベンゾイル−７−メトキシクマリン（３−ｂｅｎｚｏｙｌ−７−ｍｅｔｈｏｘｙｃｏ
ｕｍａｒｉｎ）、３−ベンゾイル−５，７−ジメトキシクマリン（３−ｂｅｎｚｏｙｌ−
５，７−ｄｉｍｅｔｈｏｘｙｃｏｕｍａｒｉｎ）、３−ベンゾイル−５，７−ジプロフォ
キシクマリン（３−ｂｅｎｚｏｙｌ−５，７−ｄｉｐｒｏｐｏｘｙｃｏｕｍａｒｉｎ）、
３−ベンゾイル−６，８−ジクロロクマリン（３−ｂｅｎｚｏｙｌ−６，８−ｄｉｃｈｌ
ｏｒｏｃｏｕｍａｒｉｎ）、３−ベンゾイル−６−クロロ−クマリン（３−ｂｅｎｚｏｙ
ｌ−６−ｃｈｌｏｒｏ−ｃｏｕｍａｒｉｎ）、３，３'−カルボニル−ビス［５，７−ジ
（プロポキシ）−クマリン］（３，３’−ｃａｒｂｏｎｙｌ−ｂｉｓ［５，７−ｄｉ（ｐ
ｒｏｐｏｘｙ）−ｃｏｕｍａｒｉｎ］）、３，３'−カルボニル−ビス（ ７−メトキシク
マリン）（３，３’−ｃａｒｂｏｎｙｌ−ｂｉｓ（７−ｍｅｔｈｏｘｙｃｏｕｍａｒｉｎ
））、３，３'−カルボニル−ビス（７−ジエチルアミノ−クマリン）（３，３’−ｃａ
ｒｂｏｎｙｌ−ｂｉｓ（７−ｄｉｅｔｈｙｌａｍｉｎｏ−ｃｏｕｍａｒｉｎ））、３−イ
ソブチロイルクマリン（３−ｉｓｏｂｕｔｙｒｏｙｌｃｏｕｍａｒｉｎ）、３−ベンゾイ
ル−５，７−ジメトキシ−クマリン（３−ｂｅｎｚｏｙｌ−５，７−ｄｉｍｅｔｈｏｘｙ
−ｃｏｕｍａｒｉｎ）、３−ベンゾイル−５，７−ジエトキシ−クマリン（３−ｂｅｎｚ
ｏｙｌ−５，７−ｄｉｅｔｈｏｘｙ−ｃｏｕｍａｒｉｎ）、３−ベンゾイル−５，７−ジ
ブトキシクマリン（３−ｂｅｎｚｏｙｌ−５，７−ｄｉｂｕｔｏｘｙｃｏｕｍａｒｉｎ）
、３−ベンゾイル−５，７−ジ（メトキシエトキシ）−クマリン（３−ｂｅｎｚｏｙｌ−
５，７−ｄｉ（ｍｅｔｈｏｘｙｅｔｈｏｘｙ）−ｃｏｕｍａｒｉｎ）、３−ベンゾイル−
５，７−ジ（アリルオキシ）クマリン（３−ｂｅｎｚｏｙｌ−５，７−ｄｉ（ａｌｌｙｌ
ｏｘｙ）ｃｏｕｍａｒｉｎ）、３−ベンゾイル−７−ジメチルアミノクマリン（３−ｂｅ
ｎｚｏｙｌ−７−ｄｉｍｅｔｈｙｌａｍｉｎｏｃｏｕｍａｒｉｎ）、３−ベンゾイル−７
−ジエチルアミノクマリン（３−ｂｅｎｚｏｙｌ−７−ｄｉｅｔｈｙｌａｍｉｎｏｃｏｕ
ｍａｒｉｎ）、３−イソブチロイル−７−メチルアミノクマリン（３−ｉｓｏｂｕｔｙｒ
ｏｙｌ−７−ｄｉｍｅｔｈｙｌａｍｉｎｏｃｏｕｍａｒｉｎ）、３−ベンゾイル−７−ジ
エチルアミノクマリン（３−ｂｅｎｚｏｙｌ−７−ｄｉｅｔｈｙｌａｍｉｎｏｃｏｕｍａ
ｒｉｎ）、３−イソブチロイル−７−ジメチルアミノクマリン（３−ｉｓｏｂｕｔｙｒｏ
ｙｌ−７−ｄｉｍｅｔｈｙｌａｍｉｎｏｃｏｕｍａｒｉｎ）、５，７−ジメトキシ−３−
（１−ナフトイル）−クマリン（５，７−ｄｉｍｅｔｈｏｘｙ−３−（１−ｎａｐｈｔｈ
ｏｙｌ）−ｃｏｕｍａｒｉｎ）、５，７−ジエトキシ−３−（１−ナフトイル）−クマリ
ン（５，７−ｄｉｅｔｈｏｘｙ−３−（１−ｎａｐｈｔｈｏｙｌ）−ｃｏｕｍａｒｉｎ）
、３−ベンゾイルベンゾ［f］クマリン（３−ｂｅｎｚｏｙｌｂｅｎｚｏ［ｆ］ｃｏｕｍ
ａｒｉｎ）、７−ジエチルアミノ−３−テノイルクマリン（７−ｄｉｅｔｈｙｌａｍｉｎ
ｏ−３−ｔｈｉｅｎｏｙｌｃｏｕｍａｒｉｎ）、３−（４−シアノベンゾイル）−５，７
−ジメトキシエトキシクマリン（３−（４−ｃｙａｎｏｂｅｎｚｏｙｌ）−５，７−ｄｉ
ｍｅｔｈｏｘｙｃｏｕｍａｒｉｎ）、３−（４−シアノベンゾイル）−５，７−ジプロポ
キシクマリン（３−（４−ｃｙａｎｏｂｅｎｚｏｙｌ）−５，７−ｄｉｐｒｏｐｏｘｙｃ
ｏｕｍａｒｉｎ）、７−ジメチルアミノ−３−フェニルクマリン（７−ｄｉｍｅｔｈｙｌ
ａｍｉｎｏ−３−ｐｈｅｎｙｌｃｏｕｍａｒｉｎ）、７−ジエチルアミノ−３−フェニル
クマリン（７−ｄｉｅｔｈｙｌａｍｉｎｏ−３−ｐｈｅｎｙｌｃｏｕｍａｒｉｎ）の中の
１種以上を含むことができる。
【００１８】
本発明の好ましい一実施例として、前記チアゾリン系紫外線開始剤は、３−（アロイル
メチレン）−チアゾリン（３−（ａｒｏｙｌｍｅｔｈｙｌｅｎｅ）−ｔｈｉａｚｏｌｉｎ
ｅ）類である３−メチル−２−ベンゾイルメチレン−β−ナフトールチアゾリン（３−ｍ
ｅｔｈｙｌ−２−ｂｅｎｚｏｙｌｍｅｔｈｙｌｅｎｅ−β−ｎａｐｈｔｈｏｔｈｉａｚｏ
ｌｉｎｅ）、３−メチル−２−ベンゾイルメチレン−ベンゾチアゾリン（３−ｍｅｔｈｙ
ｌ−２−ｂｅｎｚｏｙｌｍｅｔｈｙｌｅｎｅ−ｂｅｎｚｏｔｈｉａｚｏｌｉｎｅ）、３−
エチル−２−プロピオニルメチレン−β−ナフトールチアゾリン（３−ｅｔｈｙｌ−２−
ｐｒｏｐｉｏｎｙｌｍｅｔｈｙｌｅｎｅ−β−ｎａｐｈｔｈｏｌｔｈｉａｚｏｌｉｎｅ）
の中の１種以上を含むことができる。
【００１９】
本発明の好ましい一実施例として、前記ロダニン系紫外線開始剤は、４−ジメチルアミ
ノベンザルロダニン（４−ｄｉｍｅｔｈｙｌａｍｉｎｏｂｅｎｚａｌｒｈｏｄａｎｉｎｅ
）、４−ジエチルアミノベンザルロダニン（４−ｄｉｅｔｈｙｌａｍｉｎｏｂｅｎｚａｌ
ｒｈｏｄａｎｉｎｅ）、３−エチル−５−（３−オキチル−２−ベンゾチアゾルリデン）
−ロダニン（３−ｅｔｈｙｌ−５−（３−ｏｃｔｙｌ−２−ｂｅｎｚｏｔｈｉａｚｏｌｉ
ｎｙｌｉｄｅｎｅ）−ｒｈｏｄａｎｉｎｅ）の中の１種以上を含むことができる。
【００２０】
本発明の好ましい一実施例として、前記その他の紫外線開始剤は、フェニルアセトフェ
ノン（ｐｈｅｎｙｌａｃｅｔｏｐｈｅｎｏｎｅ）、ヒドロキシジメチルアセトフェノン（
ｈｙｄｒｏｘｙ  ｄｉｍｅｔｈｙｌ  ａｃｅｔｏｐｈｅｎｏｎｅ）、４，４'−ビス（ジ
メチルアミノ）ベンジル（４，４’−ｂｉｓ（ｄｉｍｅｔｈｙｌａｍｉｎｏ）ｂｅｎｚｙ
ｌ）、ギ酸メチルベンゾイル（ｍｅｔｈｙｌｂｅｎｚｏｙｌｆｏｒｍａｔｅ）、ジフェニ
ル（２，４，６−トリメチルベンゾイル）−ホスフィンオキサイド（ｄｉｐｈｅｎｙｌ  
（２，４，６−ｔｒｉｍｅｔｈｙｌｂｅｎｚｏｙｌ）−ｐｈｏｓｐｈｉｎｅ  ｏｘｉｄｅ
）、フェニルビス（２，４，６−トリメチルベンゾイル）オキシ−フェニル−酢酸−２−
（２−オキソ−２−フェニル−アセトキシ−エトキシ）−エチルエステル（ｐｈｅｎｙｌ
ｂｉｓ（２，４，６−ｔｒｉｍｅｔｈｙｌ  ｂｅｎｚｏｙｌ），  ｏｘｙ−ｐｈｅｎｙ
ｌ−ａｃｅｔｉｃ  ａｃｉｄ−２−［２−ｏｘｏ−２−ｐｈｅｎｙｌ−ａｃｅｔｏｘｙ−
ｅｔｈｏｘｙ］−ｅｔｈｙｌ  ｅｓｔｅｒ）、オキシ−フェニル−酢酸−２−［２−ヒド
ロキシ−エトキシ］−エチルエステル（ｏｘｙ−ｐｈｅｎｙｌ−ａｃｅｔｉｃ  ａｃｉｄ
−２−［２−ｈｙｄｒｏｘｙ−ｅｔｈｏｘｙ］−ｅｔｈｙｌ  ｅｓｔｅｒ）、４−シクロ
ペンタジエン−１−イル）ビス［２，６−ジフルオロ−３−（１−Ｈ−ピロール−１−イ
ル）フェニル］チタニウム（４−ｃｙｃｌｏｐｅｎｔａｄｉｅｎｅ−１−ｙｌ）  ｂｉｓ
［２，６−ｄｉｆｌｕｏｒｏ−３−（１−Ｈ−ｐｙｒｒｏｌｅ−１−ｙｌ）ｐｈｅｎｙｌ
］  ｔｉｔａｎｉｕｍ，  ２−ａｃｅｔｙｌｎａｐｈｔｈａｌｅｎｅ）、２−アセチルナ
フタレン（２−ａｃｅｔｙｌｎａｐｈｔｈａｌｅｎｅ）、２−ナフタルアルデヒド（２−
ｎａｐｈｔｈａｌａｌｄｅｈｙｄｅ）、ヨウ素化塩（ｉｏｄｏｎｉｕｍ  ｓａｌｔ）、ダ
ンシル酸誘導体、９．１０−アントラキノン（９．１０−ａｎｔｈｒａｑｕｉｎｏｎｅ）
、アントラセン（ａｎｔｈｒａｃｅｎｅ）、ピレン（ｐｙｒｅｎｅ）、アミノピレン（ａ
ｍｉｎｏｐｙｒｅｎｅ）、ペリレン（ｐｅｒｙｌｅｎｅ）、ペンアントレン（ｐｈｅｎａ
ｎｔｈｒｅｎｅ）、ペンアントレンキノン（ｐｈｅｎａｎｔｈｒｅｎｅｑｕｉｎｏｎｅ）
、９−フルオレンオン（９−ｆｌｕｏｒｅｎｏｎｅ）、ジベンゾスベロン（ｄｉｂｅｎｚ
ｏｓｕｂｅｒｏｎｅ）、クルクミン（ｃｕｒｃｕｍｉｎ）、クサントン（ｘａｎｔｈｏｎ
ｅ）、チオミキラースケトン（ｔｈｉｏｍｉｃｈｌｅｒ’ｓ  ｋｅｔｏｎｅ）、２，５−
ビス（ ４−ジエチルアミノベンジリデン）シクロペンタノン（２，５−ｂｉｓ（４−ｄ
ｉｅｔｈｙｌａｍｉｎｏｂｅｎｚｙｌｌｉｄｅｎｅ）ｃｙｃｌｏｐｅｎｔａｎｏｎｅ）、
２−（４−ジメチルアミノ−ベンジリデン）−インダン−１−オン（２−（４−ｄｉｍｅ
ｔｈｙｌａｍｉｎｏ−ｂｅｎｚｙｌｌｉｄｅｎｅ））−ｉｎｄａｎ−１−ｏｎｅ）、３−
（４−ジメチルアミノ−フェニル）−１−インダン−５−イル−プロペノン（３−（４−
ｄｉｍｅｔｈｙｌａｍｉｎｏ−ｐｈｅｎｙｌ）−１−ｉｎｄａｎ−５−ｙｌ−ｐｒｏｐｅ
ｎｏｎｅ）のようなα−（４−ジメチルアミノベンジリデン）ケトン（α−（４−ｄｉｍ
ｅｔｈｙｌａｍｉｎｏｂｅｎｚｙｌｌｉｄｅｎｅ））ｋｅｔｏｎｅ）、３−フェニルチオ
フタルイミド（３−ｐｈｅｎｙｌｔｈｉｏｐｈｔｈａｌｉｍｉｄｅ）、Ｎ−メチル−３，
５−ジ（エチルチオ）−フタルイミド（Ｎ−ｍｅｔｈｙｌ−３，５−ｄｉ（ｅｔｈｙｌｔ
ｈｉｏ）−ｐｈｔｈａｌｉｍｉｄｅ）、Ｎ−メチル−３，５−ジ（エチルチオ）−フタル
イミド（Ｎ−ｍｅｔｈｙｌ−３，５−ｄｉ（ｅｔｈｙｌｔｈｉｏ）−ｐｈｔｈａｌｉｍｉ
ｄｅ）、フェノチアジン（ｐｈｅｎｏｔｈｉａｚｉｎｅ）、メチルフェノチアジン（ｍｅ
ｔｈｙｌｐｈｅｎｏｔｈｉａｚｉｎｅ）、Ｎ−フェニルグリシン（Ｎ−ｐｈｅｎｙｌｇｌ
ｙｃｉｎｅ）、トリエタノールアミン（ｔｒｉｅｔｈａｎｏｌａｍｉｎｅ）、Ｎ−メチル
ジエタンノールアミン（Ｎ−ｍｅｔｈｙｌｄｉｅｔｈａｎｏｌａｍｉｎｅ）のようなアミ
ン（ａｍｉｎｅ）、エチル−ｐ−ジメチルアミノベンゾエート（ｅｔｈｙｌ−ｐ−ｄｉｍ
ｅｔｈｙｌａｍｉｎｏｂｅｎｚｏａｔｅ）、２−（ジメチルアミノ）エチルベンゾエート
（２−（ｄｉｍｅｔｈｙｌａｍｉｎｏ）ｅｔｈｙｌｂｅｎｚｏａｔｅ）、２−エチルヘキ
シル−ｐ−ジメチルアミノベンゾエート（２−ｅｔｈｙｌｈｅｘｙｌ−ｐ−ｄｉｍｅｔｈ
ｙｌａｍｉｎｏｂｅｎｚｏａｔｅ）、オキチル−パラ−Ｎ，Ｎ−ジメチルアミノベンゾエ
ート（ｏｃｔｙｌ−ｐａｒａ−Ｎ，Ｎ−ｄｉｍｅｔｈｙｌａｍｉｎｏｂｅｎｚｏａｔｅ）
、 Ｎ−（２−ヒドロキシエチル）−Ｎ−メチル−パラ−トルイジン（Ｎ−（２−ｈｙｄ
ｒｏｘｙｅｔｈｙｌ）−Ｎ−ｍｅｔｈｙｌ−ｐａｒａ−ｔｏｌｕｉｄｉｎｅ）、ブトキシ
エチル４−ジメチルアミノベンゾエート（ｂｕｔｏｘｙｅｔｈｙｌ  ４−ｄｉｍｅｔｈｙ
ｌａｍｉｎｏｂｅｎｚｏａｔｅ）、４−ジメチルアミノアセトフェノン（４−ｄｉｍｅｔ
ｈｙｌａｍｉｎｏａｃｅｔｏｐｈｅｎｏｎｅ）、トリエタノールアミン（ｔｒｉｅｔｈａ
ｎｏｌａｍｉｎｅ）、メチルジエタノールアミン（ｍｅｔｈｙｌｄｉｅｔｈａｎｏｌａｍ
ｉｎｅ）、ジメチルアミノエタノール（ｄｉｍｅｔｈｙｌａｍｉｎｏｅｔｈａｎｏｌ）、
２−（ジメチルアミノ）エチルベンゾエート（２−（ｄｉｍｅｔｈｙｌａｍｉｎｏ）ｅｔ
ｈｙｌ  ｂｅｎｚｏａｔｅ）、ポリ（プロピレングリコール）−４−（ジメチルアミノ）
ベンゾエート（ｐｏｌｙ（ｐｒｏｐｙｌｅｎｅ  ｇｌｙｃｏｌ）−４−（ｄｉｍｅｔｈｙ
ｌａｍｉｎｏ）ｂｅｎｚｏａｔｅ）及びミキラースケトン（ｍｉｃｈｌｅｒ’ｓ  ｋｅｔ
ｏｎｅ）の中から選択された１種以上を含むことができる。
【００２１】
本発明の好ましい一実施例として、本発明のハイドロゲル樹脂の組成中前記紫外線架橋
剤は、ベンジルメタクリレート（ｂｅｎｚｙｌ  ｍｅｔｈａｃｒｙｌａｔｅ）、ラウリル
メタクリレート（ｌａｕｒｙｌ  ｍｅｔｈａｃｒｙｌａｔｅ）、イソデシルメタクリレー
ト（ｉｓｏｄｅｃｙｌ  ｍｅｔｈａｃｒｙｌａｔｅ）、フェノキシメタクリレート（ｐｈ
ｅｎｏｘｙ  ｍｅｔｈａｃｒｙｌａｔｅ）、２−ヒドロキシエチルメタクリレート（２−
ｈｙｄｒｏｘｙｅｔｈｙｌ  ｍｅｔｈａｃｒｙｌａｔｅ）、テトラヒドロフルフリルメタ
クリルレート（ｔｅｔｒａｈｙｄｒｏ  ｆｕｒｆｕｒｙｌ  ｍｅｔｈａｃｒｙｌａｔｅ）
、セチル（Ｃ１６）メタクリレート（ｃｅｔｙｌ（Ｃ１６）  ｍｅｔｈａｃｒｙｌａｔｅ
）、ステアリルメタクリレート（ｓｔｅａｒｙｌ  ｍｅｔｈａｃｒｙｌａｔｅ）、メトキ
シＰＥＧ５００メタクリレート（ｍｅｔｈｏｘｙＰＥＧ５００  ｍｅｔｈａｃｒｙｌａｔ
ｅ）、メトキシＰＥＧ６００メタクリレート（ｍｅｔｈｏｘｙＰＥＧ６００  ｍｅｔｈａ
ｃｒｙｌａｔｅ）、メトキシＰＥＧ１０００メタクリレート（ｍｅｔｈｏｘｙＰＥＧ１０
００  ｍｅｔｈａｃｒｙｌａｔｅ）、１，６−ヘキサンジオールジメタクリレート（１，
６−ｈｅｘａｎｄｉｏｌ  ｄｉｍｅｔｈａｃｒｙｌａｔｅ）、ブタジエンジメタクリレー
ト（ｂｕｔａｄｉｅｎｅ  ｄｉｍｅｔｈａｃｒｙｌａｔｅ）、ネオペンチルグリコールジ
メタクリレート（ｎｅｏｐｅｎｔｙｌｇｌｙｃｏｌ  ｄｉｍｅｔｈａｃｒｙｌａｔｅ）、
エチレングリコールジメタクリレート（ｅｔｈｙｌｅｎｅｇｌｙｃｏｌ  ｄｉｍｅｔｈａ
ｃｒｙｌａｔｅ）、ジエチレングリコールジメタクリレート（ｄｉｅｔｈｙｌｅｎｅｇｌ
ｙｃｏｌ  ｄｉｍｅｔｈａｃｒｙｌａｔｅ）、トリエチレングリコールジメタクリレート
（ｔｒｉｅｔｈｙｌｅｎｅｇｌｙｃｏｌ  ｄｉｍｅｔｈａｃｒｙｌａｔｅ）、テトラエチ
レングリコールジメタクリレート（ｔｅｔｒａｅｔｈｙｌｅｎｅｇｌｙｃｏｌ  ｄｉｍｅ
ｔｈａｃｒｙｌａｔｅ）、ビスフェノールＡ（ＥＯ）４ジメタクリレート（ｂｉｓｐｈｅ
ｎｏｌ  Ａ（ＥＯ）４  ｄｉｍｅｔｈａｃｒｙｌａｔｅ）、ビスフェノールＡ（ＥＯ）３
ジメタクリレート（ｂｉｓｐｈｅｎｏｌ  Ａ（ＥＯ）３  ｄｉｍｅｔｈａｃｒｙｌａｔｅ
）、ビスフェノールＡ（ＥＯ）１０ジメタクリレート（ｂｉｓｐｈｅｎｏｌ  Ａ（ＥＯ）
１０  ｄｉｍｅｔｈａｃｒｙｌａｔｅ）、ビスフェノールＡ（ＥＯ）３０ジメタクリレー
ト（ｂｉｓｐｈｅｎｏｌ  Ａ（ＥＯ）３０  ｄｉｍｅｔｈａｃｒｙｌａｔｅ）、１，３−
ブチレングリコールジメタクリレート（１，３−ｂｕｔｙｌｅｎｅｇｌｙｃｏｌ  ｄｉｍ
ｅｔｈａｃｒｙｌａｔｅ）、ポリエチレングリコール４００ジメタクリレート（ｐｏｌｙ
ｅｔｈｙｌｅｎｅ  ｇｌｙｃｏｌ  ４００  ｄｉｍｅｔｈａｃｒｙｌａｔｅ）、ポリエチ
レングリコール２００ジメタクリレート（ｐｏｌｙｅｔｈｙｌｅｎｅ  ｇｌｙｃｏｌ  ２
００  ｄｉｍｅｔｈａｃｒｙｌａｔｅ）、ＰＰＧ１０００（ＥＯ）１５ジメタクリレート
（ＰＰＧ１０００（ＥＯ）１５  ｄｉｍｅｔｈａｃｒｙｌａｔｅ）、ＰＰＧ１０００（Ｅ
Ｏ） ３ジメタクリレート（ＰＰＧ１０００（ＥＯ）３  ｄｉｍｅｔｈａｃｒｙｌａｔｅ
）、トリメチルオールプロパントリメタクリレート（ｔｒｉｍｅｔｈｙｌｏｌｐｒｏｐａ
ｎｅ  ｔｒｉｍｅｔｈａｃｒｙｌａｔｅ）、ベンジルアクリレート（ｂｅｎｚｙｌ  ａｃ
ｒｙｌａｔｅ）、ラウリルアクリレート（ｌａｕｒｙｌ  ａｃｒｙｌａｔｅ）、イソデシ
ルアクリレート（ｉｓｏｄｅｃｙｌ  ａｃｒｙｌａｔｅ）、フェノール（ＥＯ）アクリレ
ート（  ｐｈｅｎｏｌ（ＥＯ）  ａｃｒｙｌａｔｅ）、フェノール（ＥＯ）２アクリレー
ト（  ｐｈｅｎｏｌ（ＥＯ）２  ａｃｒｙｌａｔｅ）、フェノール（ＥＯ）４アクリレー
ト（ｐｈｅｎｏｌ（ＥＯ）４  ａｃｒｙｌａｔｅ）、フェノール（ＥＯ）６アクリレート
（ｐｈｅｎｏｌ（ＥＯ）６  ａｃｒｙｌａｔｅ）、テトラヒドロフルフリルアクリレート
（ｔｅｔｒａｈｙｄｒｏ  ｆｕｒｆｕｒｙｌ  ａｃｒｙｌａｔｅ）、ノニルフェノール（
ＥＯ）４アクリレート（ｎｏｎｙｌ  ｐｈｅｎｏｌ（ＥＯ）４  ａｃｒｙｌａｔｅ）、ノ
ニルフェノール（ＥＯ）８アクリレート（  ｎｏｎｙｌ  ｐｈｅｎｏｌ（ＥＯ）８  ａｃ
ｒｙｌａｔｅ）、ノニルフェノール（ＥＯ）２アクリレート（ｎｏｎｙｌ  ｐｈｅｎｏｌ
（ＥＯ）２  ａｃｒｙｌａｔｅ）、エトキシエトキシエチルアクリレート（ｅｔｈｏｘｙ
ｅｔｈｏｘｙ  ｅｔｈｙｌ  ａｃｒｙｌａｔｅ）、ステアリルアクリレート（ｓｔｅａｒ
ｙｌ  ａｃｒｙｌａｔｅ）、１，６−ヘキサンジオールジアクリレート（１，６−ｈｅｘ
ａｎｄｉｏｌ  ｄｉａｃｒｙｌａｔｅ）、１，６−ヘキサンジオール（ＥＯ）ジアクリレ
ート（１，６−ｈｅｘａｎｄｉｏｌ（ＥＯ）  ｄｉａｃｒｙｌａｔｅ）、ブタンジオール
ジアクリレート（ｂｕｔａｎｅｄｉｏｌ  ｄｉａｃｒｙｌａｔｅ）、ヒドロキシピバリン
酸ネオペンチルグリコールジアクリレート（ｈｙｄｒｏｘｙ  ｐｉｖａｌｉｃ  ａｃｉｄ
ｎｅｏｐｅｎｔｙｌ  ｇｌｙｃｏｌ  ｄｉａｃｒｙｌａｔｅ）、トリプロピレングリコ
ールジアクリレート（ｔｒｉｐｒｏｐｙｌｅｎｅ  ｇｌｙｃｏｌ  ｄｉａｃｒｙｌａｔｅ
）、ジプロピレングリコールジアクリレート（ｄｉｐｒｏｐｙｌｅｎｅ  ｇｌｙｃｏｌ  
ｄｉａｃｒｙｌａｔｅ）、ビスフェノールＡ（ＥＯ）４ジアクリレート（ｂｉｓｐｈｅｎ
ｏｌ  Ａ（ＥＯ）４  ｄｉａｃｒｙｌａｔｅ）、ビスフェノールＡ（ＥＯ）３ジアクリレ
ート（ｂｉｓｐｈｅｎｏｌ  Ａ（ＥＯ）３  ｄｉａｃｒｙｌａｔｅ）、トリシクロデカン
ジメタノールジアクリレート（ｔｒｉｃｙｃｌｏｄｅｃａｎｅ  ｄｉｍｅｔｈａｎｏｌ  
ｄｉａｃｒｙｌａｔｅ）、テトラエチレングリコールジアクリレート（ｔｅｔｒａｅｔｈ
ｙｌｅｎｅ  ｇｌｙｃｏｌ  ｄｉａｃｒｙｌａｔｅ）、ポリエチレングリコール４００ジ
アクリレート（ｐｏｌｙｅｔｈｙｌｅｎｅ  ｇｌｙｃｏｌ  ４００  ｄｉａｃｒｙｌａｔ
ｅ）、ポリエチレングリコール２００ジアクリレート（ｐｏｌｙｅｔｈｙｌｅｎｅ  ｇｌ
ｙｃｏｌ  ２００  ｄｉａｃｒｙｌａｔｅ）、ポリエチレングリコール３００ジアクリレ
ート（ｐｏｌｙｅｔｈｙｌｅｎｅ  ｇｌｙｃｏｌ  ３００  ｄｉａｃｒｙｌａｔｅ）、ポ
リエチレングリコール６００ジアクリレート（ｐｏｌｙｅｔｈｙｌｅｎｅ  ｇｌｙｃｏｌ
６００  ｄｉａｃｒｙｌａｔｅ）、ポリプロピレングリコール４００ジアクリレート（
ｐｏｌｙｐｒｏｐｙｌｅｎｅ  ｇｌｙｃｏｌ  ４００  ｄｉａｃｒｙｌａｔｅ）、ポリプ
ロピレングリコール７５０ジアクリレート（ｐｏｌｙｐｒｏｐｙｌｅｎｅ  ｇｌｙｃｏｌ
７５０  ｄｉａｃｒｙｌａｔｅ）、ビスフェノールＡ（ＥＯ）１０ジアクリレート（ｂ
ｉｓｐｈｅｎｏｌ  Ａ（ＥＯ）１０  ｄｉａｃｒｙｌａｔｅ）、ビスフェノールＡ（ＥＯ
）３０ジアクリレート（ｂｉｓｐｈｅｎｏｌ  Ａ（ＥＯ）３０  ｄｉａｃｒｙｌａｔｅ）
、トリス（２−ヒドロキシエチル）イソシアヌレートジアクリレート（ｔｒｉｓ（２−ｈ
ｙｄｒｏｘｙ  ｅｔｈｙｌ）ｉｓｏｃｙａｎｕｒａｔｅ  ｄｉａｃｒｙｌａｔｅ）、トリ
メチルオールプロパントリアクリレート（ｔｒｉｍｅｔｈｙｌｏｌｐｒｏｐａｎｅ  ｔｒ
ｉａｃｒｙｌａｔｅ）、トリメチルオールプロパン（ＥＯ） ３トリアクリレート（ｔｒ
ｉｍｅｔｈｙｌｏｌｐｒｏｐａｎｅ（ＥＯ）３  ｔｒｉａｃｒｙｌａｔｅ）、トリメチル
オールプロパン（ＥＯ）６トリアクリレート（ｔｒｉｍｅｔｈｙｌｏｌｐｒｏｐａｎｅ（
ＥＯ）６  ｔｒｉａｃｒｙｌａｔｅ）、トリメチルオールプロパン（ＥＯ）９トリアクリ
レート（ｔｒｉｍｅｔｈｙｌｏｌｐｒｏｐａｎｅ（ＥＯ）９  ｔｒｉａｃｒｙｌａｔｅ）
、トリメチルオールプロパン（ＥＯ）１５トリアクリレート（ｔｒｉｍｅｔｈｙｌｏｌｐ
ｒｏｐａｎｅ（ＥＯ）１５  ｔｒｉａｃｒｙｌａｔｅ）、グリセリンプロポキシ化トリア
クリレート（ｇｌｙｃｅｒｉｎ  ｐｒｏｐｏｘｙｌａｔｅｄ  ｔｒｉａｃｒｙｌａｔｅ）
、ペンタエリスリトールトリアクリレート（ｐｅｎｔａｅｒｙｔｈｒｉｔｏｌ  ｔｒｉａ
ｃｒｙｌａｔｅ）、トリメチルオールプロパン（ＰＯ）３トリアクリレート（ｔｒｉｍｅ
ｔｈｙｌｏｌｐｒｏｐａｎｅ（ＰＯ）３  ｔｒｉａｃｒｙｌａｔｅ）、トリス（２−ヒド
ロキシエチル）イソシアヌレートトリアクリレート（ｔｒｉｓ（２−ｈｙｄｒｏｘｙ  ｅ
ｔｈｙｌ）ｉｓｏｃｙａｎｕｒａｔｅ  ｔｒｉａｃｒｙｌａｔｅ）、ペンタエリスリトー
ルＮ−イオテトラアクリレート（ｐｅｎｔａｅｒｙｔｈｒｉｔｏｌ  ｎ−ＥＯ  ｔｅｔｒ
ａａｃｒｙｌａｔｅ）、ペンタエリスリトールテトラアクリレート（ｐｅｎｔａｅｒｙｔ
ｈｒｉｔｏｌ  ｔｅｔｒａａｃｒｙｌａｔｅ）、ジペンタエリスリトールペンタアクリレ
ート（ｄｉｐｅｎｔａｅｒｙｔｈｒｉｔｏｌ  ｐｅｎｔａａｃｒｙｌａｔｅ）、ジペンタ
エリスリトールヘキサアクリレート（ｄｉｐｅｎｔａｅｒｙｔｈｒｉｔｏｌ  ｈｅｘａａ
ｃｒｙｌａｔｅ）、カプロラクトンアクリレート（ｃａｐｒｏｌａｃｔｏｎｅ  ａｃｒｙ
ｌａｔｅ）、 Ｏ−フェニルフェノールイオアクリレート（Ｏ−ｐｈｅｎｙｌｐｈｅｎｏ
ｌ  ＥＯ  ａｃｒｙｌａｔｅ）、メチレンビスアクリルアミド（ｍｅｔｈｙｌｅｎｅ  ｂ
ｉｓａｃｒｙｌａｍｉｄｅ）の中から選択された１種以上を含むことができる。
【００２２】
本発明の好ましい一実施例として、本発明のハイドロゲル樹脂の組成中前記ｐＨ調整剤
は、クエン酸（ｃｉｔｒｉｃ  ａｃｉｄ）、酢酸（ａｃｅｔｉｃ  ａｃｉｄ）、リンゴ酸
（ｍａｌｉｃ  ａｃｉｄ）、コハク酸（ｓｕｃｃｉｎｉｃ  ａｃｉｄ）、酒石酸（ｔａｒ
ｔａｒｉｃ  ａｃｉｄ）、乳酸（ｌａｃｔｉｃ  ａｃｉｄ）、トリエタノールアミン（ｔ
ｒｉｅｔｈａｎｏｌａｍｉｎｅ）、ジイソプロパノールアミン（ｄｉｉｓｏｐｒｏｐａｎ
ｏｌａｍｉｎｅ）及びジエタノールアミン（ｄｉｅｔｈａｎｏｌａｍｉｎｅ）の中から選
択された１種以上を含むことができる。
【００２３】
本発明の好ましい一実施例として、本発明のハイドロゲル樹脂は、ｐＨ３〜９であるこ
とができる。
本発明の他の目的は、前記ハイドロゲル樹脂を紫外線硬化させた硬化物、すなわち、ハ
イドロゲルに関するものである。
【００２４】
本発明の好ましい一実施例として、本発明のハイドロゲルは、剥離強度（ｐｅｅｌ  ｓ
ｈｔｒｅｎｇｔｈ）測定時、粘着力が５０ｇｆ〜１２０ｇｆであることができる。
本発明の他の目的は、カタプラズマ剤に関するものであり、前述した様々な形態の経皮
投与用紫外線硬化型ハイドロゲルを含む薬物層、及び薬物支持層と、を含む。
【００２５】
本発明の好ましい一実施例として、本発明のカタプラズマ剤において、前記薬物支持層
は、ポリウレタン（ｐｏｌｙｕｒｅｔｈａｎｅ）フィルム、多孔性フィルム、穿孔フィル
ム、織物、不織布、及びフォーム（ｆｏａｍ）の中から選択された１種以上を含むするこ
とができる。
【００２６】
本発明の好ましい一実施例として、前記薬物層は、平均厚さ２０μｍ〜２，０００μｍ
であり、前記薬物支持層は、平均厚さ７μｍ〜５００μｍであることができる。
本発明の好ましい一実施例として、本発明のカタプラズマ剤は、剥離層をさらに含み、
剥離層、薬物層及び薬物支持層が順次的に積層されていることができる。
【００２７】
本発明の好ましい一実施例として、前記剥離層は、シリコーン樹脂またはフッ素樹脂が
コーティングされた高分子フィルムを含み、前記高分子フィルムは、ポリエステル（ｐｏ
ｌｙｅｓｔｅｒ）、ポリビニルクロライド（ｐｏｌｙｖｉｎｙｌ  ｃｈｌｏｒｉｄｅ）、
ポリビニリデンクロライド（ｐｏｌｙｖｉｎｙｌｉｄｅｎｅｃｈｌｏｒｉｄｅ）、ポリエ
チレンテレフタレート（ｐｏｌｙｅｔｈｙｌｅｎｅｔｅｒｅｐｈｔｈａｌａｔｅ）及びこ
れらの共重合体の中から選択された１種以上の高分子化合物を含むことができる。
【００２８】
本発明の好ましい一実施例として、前記剥離層は、平均厚さ１５μｍ〜５００μｍであ
ることができる。
本発明の好ましい一実施例として、本発明のカタプラズマ剤は、消炎、鎮痛用カタプラ
ズマ剤であるこことができる。
【００２９】
本発明のもう一つの目的は、カタプラズマ剤を製造する方法に関し、ハイドロゲル樹脂
を製造する１ステップと、前記ハイドロゲル樹脂を剥離フィルムの上にコーティングさせ
る２ステップと、コーティングされたハイドロゲル樹脂の上に支持体を積層させる３ステ
ップと、及び支持体の方向に２，０００〜８，０００ｍＷ／ｃｍ２強さの紫外線を３分〜
１０分間照射させて、ハイドロゲル樹脂を硬化させる４ステップと、を含む工程を実行し
て、カタプラズマ剤を製造することができる。
【発明の効果】
【００３０】
本発明の経皮投与用紫外線硬化型ハイドロゲルは、毒性のない溶媒で製造し、多量の水
分を含有することができて、皮膚刺激を緩和させ、簡単に架橋度を調節して粘着性の調整
と弾性調節が容易であり、ハイドロゲルの架橋度を調節して、薬物放出性及び経皮吸収性
の調節が可能であり、皮膚透過量及び皮膚透過速度が優れたカタプラズマ剤を提供するこ
とができる。また、本発明のハイドロゲルを用いたカタプラズマ剤は、製造が容易であり
、金属錯イオン結合ハイドロゲル成分をベースにしたカタプラズマ剤に比べ、長時間保管
しても安定性の確保が容易であり、ハイドロゲル架橋後、別途の熟成過程や冷却過程なし
にすぐに切断及び包装した後、出荷することができて、経済性、商業性に優れたカタプラ
ズマ剤を提供することができる。
【発明を実施するための形態】
【００３１】
以下、本発明をさらに詳しく説明する。
本発明のカタプラス剤を製造する方法は、ハイドロゲル樹脂を製造する１ステップと、
前記ハイドロゲル樹脂を剥離フィルムの上にコーティングさせる２ステップと、コーティ
ングされたハイドロゲル樹脂の上に支持体を積層させる３ステップと、及び支持体の方向
に紫外線を照射して、ハイドロゲル樹脂を硬化させる４ステップと、を含む。
【００３２】
１ステップにおいて、前記ハイドロゲル樹脂は、親水性高分子、有効成分、湿潤剤、溶
媒、経皮透過促進剤、紫外線開始剤及び紫外線架橋剤を混合した混合物を常温（１５℃〜
３５℃）で１５０〜１６５０ｒｐｍの速度で５〜１２時間攪拌及び架橋反応を行って、溶
媒に組成物を十分に溶解させて製造することができる。
【００３３】
１ステップのハイドロゲル樹脂成分中、前記親水性高分子は、ハイドロゲルの粘弾性を
付与し、水分含量を維持するようにする役割をするものであり、ハイドロゲル樹脂全体重
量の５〜６０重量％を、好ましくは５〜４０重量％を、より好ましくは８〜３５重量％を
含むことができ、この時、親水性高分子の含量が５重量％未満であればハイドロゲルが水
分含量と粘弾性を維持できず、成分の皮膚透過が困難な問題があることができ、６０重量
％を超えると、粘度が高すぎて、ステップ２でコーティングが難しく、架橋性が大きく落
ちる問題があることができる。
【００３４】
そして、前記親水性高分子は、ポリビニルアルコール、ポリビニルピロリドン、ポリビ
ニルピロリドン/酢酸ビニル共重合体、ビニルエーテル/無水マレイン酸共重合体、イソブ
チレン/無水マレイン酸共重合体、メトキシエチレン/無水マレイン酸共重合体、メタアク
リル酸/アクリル酸ブチル共重合体、アルギネート、ヒドロキシエチルメタクリレート、
ヒドロキシエチルセルロース、ヒドロキシプロピルセルロース、ヒドロキシプロピルメチ
ルセルロース、エチルセルロース、メチルセルロース、カルボキシメチルセルロースナト
リウム、カルボキシビニル共重合体、ポリエチレンオキサイド、ポリエチレングリコール
、ポリアクリルアミド、ポリヒドロキシエチルメタクリレート、ポリジオキソラン、ポリ
アクリル酸、ポリアクリル酸ナトリウム、ポリビニルアクリレート、ポリアクリルアセテ
ート、ポリビニルクロライド及びポリアクリルアミドの中から選択された１種または２種
以上を使用することができ、好ましくは、ポリビニルピロリドン、ポリビニルピロリドン
/酢酸ビニル共重合体、ヒドロキシプロピルセルロース、ヒドロキシプロピルメチルセル
ロース、ヒドロキシエチルメタクリレート、ポリアクリル酸ナトリウム、ポリアクリル酸
、カルボキシメチルセルロースナトリウム及びポリアクリルアミドの中から選択された１
種または２種以上を使用することができる。さらに好ましくは、前記親水性高分子は、ポ
リビニルピロリドン１００重量部に対して、ヒドロキシプロピルセルロース、ポリアクリ
ル酸ナトリウム、ポリアクリル酸、カルボキシメチルセルロースナトリウム及びポリアク
リルアミドの中から選択された１種以上を５〜１００重量部、好ましくには、１０〜５０
重量部混合して使用することができる。具体的な一例としては、前記の親水性ポリビニル
ピロリドンとポリアクリル酸ナトリウム、ポリビニルピロリドンとポリアクリル酸、ポリ
ビニルピロリドンとポリアクリルアミド、ポリビニルピロリドンとポリビニルアルコール
、ポリビニルピロリドンとカルボキシメチルセルロースナトリウム、ポリビニルピロリド
ンとヒドロキシエチルセルロース、ポリビニルピロリドンとヒドロキシプロピルセルロー
ス、ポリビニルピロリドンとヒドロキシエチルメタクリレートで混合して使用することが
できる。
【００３５】
そして、前記親水性高分子は、公知の架橋剤または重合体で処理されたものも含むこと
ができる。
１ステップのハイドロゲル樹脂成分中、前記有効成分は、ハイドロゲルが、用途に応じ
て、その用途に応じる当業界で使用される有効成分を使用することができ、好ましくは、
有効成分は、リドカイン、リドカイン塩酸塩、ロキソプロフェン、ロキソプロフェナート
、ケトプロフェン、フルルビプロフェン、ジクロフェナク、ジクロフェナク塩、インドメ
タシン、ピロキシカム、メロキシカム、ナプロキセン、イブプロフェン、フェルビナク、
メントール、サリチル酸グリコール、サリチル酸メチル、トウガラシ抽出物、ノニバミド
、ビニルブチルエーテル、ツボクサ、フシジン酸、フシジン酸塩、アクリリノール、プエ
ラリア・ミリフィカ、ヘパリン、ヘパリン塩、及びアラントインの中から選択された１種
または２種以上を混合して使用することができる。具体的な例として、消炎及び鎮痛防止
効果があるリドカイン、リドカイン塩酸塩、ロキソプロフェン、ロキソプロフェナートな
どを１種または２種以上混合して使用することができる。
【００３６】
そして、ハイドロゲル樹脂は、全体重量中前記有効成分を０．１〜１５重量％、好まし
くは１〜１０重量％含むことができ、有効成分の含量が０．１重量％未満であれば、その
使用量が少なすぎて有効成分の使用による効果を見ることができない可能性があり、１５
重量％を超えると、余分な有効成分が架橋を妨害して、ハイドロゲルの製作に問題がある
ことができる。
【００３７】
１ステップのハイドロゲル樹脂成分中、前記湿潤剤は、ハイドロゲルの湿潤状態を維持
し、皮膚刺激軽減、継続的な冷却性の維持及び水分の揮散性が向上役割をするものとして
、当業界で使用される一般的なものを使用することができ、好ましくはグリセリン、１，
３−ブチルレングルグリコール、プロピレングリコール、ポリプロピレングリコール、ソ
ルビトール、マンニトール、エチレングリコール、ジエチレングリコール、ポリエチレン
グリコール及びヒアルロン酸の中で選択された１種または２種以上を含むことができ、好
ましくは、グリセリン、ソルビトール及びヒアルロン酸の中から選択された１種または２
種以上を含むことができ、より好ましくは、グリセリン及びソルビトールを１：０．２〜
０．５重量比で混合して使用することができる。
【００３８】
そして、ハイドロゲル樹脂は、全体重量中前記湿潤剤を０．６〜８０重量％で、好まし
くは５〜５０重量％、より好ましくは１２〜４０重量％で含むことができ、この時、湿潤
剤の含量が０．６重量％未満であれば、ハイドロゲルが十分な湿潤状態を維持することが
できない可能性があり、８０重量％を超えて使用すると、ハイドロゲルが硬化されない問
題があることができる。
【００３９】
１ステップのハイドロゲル樹脂成分中、前記溶媒は、精製水、蒸留水等の水を使用する
ことができ、溶媒の含量は、ハイドロゲル樹脂全体重量の１３．５〜９０重量％、好まし
くは１８〜７０重量％、更に好ましくは３０〜６０重量％である。
【００４０】
１ステップのハイドロゲル樹脂成分中、前記経皮透過促進剤は、有効成分の経皮への吸
収促進と薬効の持続作用のためのものとして、この含量は、ハイドロゲル樹脂全体重量中
０．５〜２５重量％、好ましくは０．５〜２３重量％、さらに好ましくは１〜２０重量％
であることが望ましく、この時、経皮透過促進剤の含量が０．５重量％未満であれば、ハ
イドロゲル内の有効成分の経皮吸収力が大きく落ちる問題があることができ、２５重量％
を超えて使用すると、ハイドロゲルの粘着力に問題があることができる。
【００４１】
前記経皮透過促進剤としては、プロピレングリコール、ジプロピレングリコール、ポリ
エチレングリコール、モノオレイン酸ポリオキシエチレン、ポリグリセロールジイソステ
アレート、グリセリンモノオレート、ポリオキシエチレンソルビタン、Ｎ−メチル−２−
ピロリドン、Ｎ−カプリリル−２−ピロリドン、Ｎ−ドデシル−２−ピロリドン、ラウリ
ルピロリドン、ラウリルアルコール、グリセロールラウリルアルコール、オレイルアルコ
ール、イソプロピルミリストレート、ソルビタンモノオレート、プロピレンモノラウレー
ト、プロピレンモノオレート、オレオイルマクロゴールグリセリド、オレイン酸、ラウロ
イルマクロゴールグリセリド、リノレオイルマクロゴールグリセリド、プロピレングリコ
ールカプリレート、プロピレングリコールカプレート、ソルビタンモノステアレートモノ
オレート、グリセロールモノラウレート、グリセロールモノオレート、プロピレングリコ
ールモノラウレート、プロピレングリコールモノカプリレート、ソルビタンモノラウレー
ト、ラウリルラクテート、カプリルトリグリセリド、カプリントリグリセリド、コーン油
ＰＥＧ−８エステル、コーン油ＰＥＧ−６エステル及びトリアセチンの中から選択された
１種単独または２種以上を混合して使用することができ、好ましくは、プロピレングリコ
ール、ジプロピレングリコール、グリセリンモノオレート、ポリオキシエチレンソルビタ
ン、Ｎ−メチル−２−ピロリドン、ソルタンモノオレート、イソプロピルミリストレート
、モノオレイン酸ポリオキシエチレン、グリセロールモノオレート、プロピレングリコー
ルモノラウレート及びポリグリセロールジイソステアレートの中から選択された１種単独
または２種以上を混合して使用することができ、さらに好ましくは、プロピレングリコー
ルとソルビタンモノオレート、イソプロピルミリストレート、モノオレイン酸ポリオキシ
エチレン、グリセロールモノオレート、プロピレングリコールモノラウレート及びポリグ
リセロールジイソステアレートの中から選択された１種を１：０．０３〜０．５重量比で
混合して使用するのが良い。また、より好ましくは、有効成分がロキソプロフェンナトリ
ウム及びその塩である場合は、プロピレングリコール、グリセリンモノオレート、グリセ
リンモノオレート、ポリオキシエチレンソルビタン、Ｎ−メチル−２−ピロリドン及びラ
ウリルピロリドンの中から選択された３種または４種以上を混合して使用するのが良い。
【００４２】
１ステップのハイドロゲル樹脂成分中、前記紫外線開始剤は、ＵＶによってハイドロゲ
ルを形成するための架橋反応の開始成分として、ケトン系紫外線開始剤、チオキサントン
系紫外線開始剤、ベンゾフェノン系紫外線開始剤、クマリン系紫外線開始剤、チアゾリン
系紫外線開始剤、ロダニン系紫外線開始剤、その他の紫外線開始剤の中から選択された１
種単独または２種以上を混合して使用することができる。そして、この含量は、ハイドロ
ゲル樹脂全体重量の０．０１〜２．０重量％、好ましくは０．０２５〜１．５重量％、さ
らに好ましくは０．１〜１．０重量％であり、この時、紫外線開始剤の含量が０．０１重
量％未満であれば、紫外線照射による硬化時間が長くなって商業性が落ち、硬化されたハ
イドロゲルの粘弾性が不足している問題があることができ、紫外線開始剤の含量が２重量
％を超えると、硬化速度が速すぎて硬化速度のコントロールが難しく、粘着力が落ちる問
題を有することができる。
【００４３】
本発明で使用可能な紫外線開始剤の具体的な種類を説明すると、次の通りである。
前記ケトン系紫外線開始剤は、α−ヒドロキシケトン類として、１−ヒドロキシ−シク
ロヘキシル−フェニル−ケトン、２−ヒドロキシ−２−メチル−１−フェニル−１−プロ
パンオン、２−ヒドロキシ−１−［４−（２−ヒドロキシエトキシ）フェニル］−２−メ
チル−１−プロパンオン、α-アミノケトン類である２−ベンジル−２−（ジメチルアミ
ノ）−１−［４−（４−モルホリニル）フェニル］ −１−ブタンオン及び２−メチル−
１−［４−（メチルチオ）フェニル］−２−（４−モルホリニル）−１−プロパンオンの
中のから選択された１種単独または２種以上を混合して使用することができる。
【００４４】
前記チオキサントン系紫外線開始剤は、チオキサントン、２−イソプロピルチオキサン
トン、２−クロロチオキサントン、１−クロロ−４−プロポキシチオキサントン、２−ド
デシルシルチオキサントン、２，４−ジエチルチオキサントン、２，４−ジメチルチオキ
サントン、１−メトキシ−カボニルチオキサントン、２−エトキシカボニルチオキサント
ン、３−（２−メトキシエトキシカルボニル）−チオキサントン、４−ブトキシカボニル
チオキサントン、３−ブトキシカルボニル−７−メチルチオキサントン、１−シアノ−３
−クロロチオキサントン、１−エトキシカルボニル−３−クロロチオキサントン、１−エ
トキシカルボニル−３−エトキシシチオキサントン、１−エトキシカルボニル−３−アミ
ノチオキサントン、１−エトキシカルボニル−３−フェニルスルファニルチオキサントン
、３，４−ジ［２−（２−メトキシエトキシ）エトキシカルボニル］−チオキサントン、
１，３−ジメチル−３−ヒドロキシ−９Ｈ−チオキサントン−９−オン２−エチルヘキシ
ルエーテル、１−エトキシカルボニル−３−（１−メチル−１−モルホリノエチル）−チ
オキサントン、２−メチル−６−ジメトキシメチル−チオキサントン、２−メチル−６−
（１，１−ジメトキシベンジル）−チオキサントン、２−モルホリノメチルチオキサント
ン、２−メチル−６−モルホリノメチルチオキサントン、Ｎ−アリルチオキサントン−３
，４−ジカルボキサミド、１−フェノキシチオキサントン、６−エトキシカルボニル−２
−メトキシシチオキサントン、６−エトキシカルボニル−２−メチルチオキサントン、チ
オキサントン−２−カルボン酸ポリエチレングリコールエーテル及び２−ヒドロキシ−３
−（３，４−ジメチル−９−オキソ−９Ｈ−チオキサントン−２−２−イルオキシ）−Ｎ
，Ｎ，Ｎ−トリメチル−１−プロパンアミニウムクロライドの中から選択された１種単独
または２種以上で混合して使用することができる。
【００４５】
前記ベンゾフェノン系紫外線開始剤は、ベンゾフェノン、４−フェニルベンゾフェノン
、４−メトキシベンゾフェノン、４，４'−ジメチルベンゾフェノン、４，４'−ジクロロ
ベンゾフェノン、４，４'−ビス（ジメチルアミノ）−ベンゾフェノン、４，４'−ビス（
ジエチルアミノ）ベンゾフェノン、４，４'−ビス（メチルエチルアミノ）ベンゾフェノ
ン、４，４'−ビス（ｐ−イソプロピルフェノキシ）ベンゾフェノン、３，３'−ジメチル
−４−メトキシベンゾフェノン、メチル−２−ベンゾイルベンゾエート、４−（２−ヒド
ロキシエチルチオ）−ベンゾフェノン、４−（４−トリルチオ）ベンゾフェノン、 １−
［４−（４−ベンゾイル−フェニルスルファニル）−フェニル］ −２−メチル−２（ト
ルエン−４−スルホニル）−プロパン−１−オン、４−ベンゾイル−Ｎ，Ｎ，Ｎ−トリメ
チルベンゼンメタンアミニウムクロライド、２−ヒドロキシ−３−（４−ベンゾイル−フ
ェノキシ）−Ｎ，Ｎ，Ｎ−トリメチル−１−プロパンアミニウムクロライド一水和物、４
−（１３−アクリロイル−１，４ ，７，１０，１３−ペンタオキサトリデシル）−ベン
ゾフェノン及び４−ベンゾイル−Ｎ，Ｎ−ジメチル−Ｎ−［２−（１−オキソ−２−プロ
ペニル）オキシ］エチル−ベンゼンメタンアミニウムクロライドの中から選択された１種
単独または２種以上で混合して使用することができる。
【００４６】
前記クマリン系紫外線開始剤は、クマリン１、クマリン２、クマリン６、クマリン７、
クマリン３０、クマリン１０２、クマリン１０６、クマリン１３８、クマリン１５２、ク
マリン１５３、クマリン３０７、クマリン３１４、クマリン３１４Ｔ、クマリン３３４、
クマリン３３７、クマリン５００、３−ベンゾイルクマリン、３−ベンゾイル−７−メト
キシクマリン、３−ベンゾイル−５，７−ジメトキシクマリン、３−ベンゾイル−５，７
−ジプロフォキシクマリン、３−ベンゾイル−６，８−ジクロロクマリン、３−ベンゾイ
ル−６−クロロ−クマリン、３，３'−カルボニル−ビス［５，７−ジ（プロポキシ）−
クマリン］、３，３'−カルボニル−ビス（ ７−メトキシクマリン）、３，３'−カルボ
ニル−ビス（７−ジエチルアミノ−クマリン）、３−イソブチロイルクマリン、３−ベン
ゾイル−５，７−ジメトキシ−クマリン、３−ベンゾイル−５，７−ジエトキシ−クマリ
ン、３−ベンゾイル−５，７−ジブトキシクマリン、３−ベンゾイル−５，７−ジ（メト
キシエトキシ）−クマリン、３−ベンゾイル−５，７−ジ（アリルオキシ）クマリン、３
−ベンゾイル−７−ジメチルアミノクマリン、３−ベンゾイル−７−ジエチルアミノクマ
リン、３−イソブチロイル−７−メチルアミノクマリン、３−ベンゾイル−７−ジエチル
アミノクマリン、３−イソブチロイル−７−ジメチルアミノクマリン、５，７−ジメトキ
シ−３−（１−ナフトイル）−クマリン、５，７−ジエトキシ−３−（１−ナフトイル）
−クマリン、３−ベンゾイルベンゾ［f］クマリン、７−ジエチルアミノ−３−テノイル
クマリン、３−（４−シアノベンゾイル）−５，７−ジメトキシエトキシクマリン、３−
（４−シアノベンゾイル）−５，７−ジプロポキシクマリン、７−ジメチルアミノ−３−
フェニルクマリン、７−ジエチルアミノ−３−フェニルクマリンの中から選択された１種
単独または２種以上の混合して使用することができる。
【００４７】
前記チアゾリン系紫外線開始剤は、３−（アロイルメチレン）−チアゾリン、３−メチ
ル−２−ベンゾイルメチレン−β−ナフトールチアゾリン、３−メチル−２−ベンゾイル
メチレン−ベンゾチアゾリン及び３−エチル−２−プロピオニルメチレン−β−ナフトー
ルチアゾリンの中から選択された１種単独または２種以上で混合して使用することができ
る。
【００４８】
前記ロダニン系紫外線開始剤は、４−ジメチルアミノベンザルロダニン、４−ジエチル
アミノベンゾロダニン及び３−エチル−５−（３−オキチル−２−ベンゾチアゾルリデン
）−ロダニンの中から選択された１種単独または２種以上で混合して使用することができ
る。
【００４９】
また、前記その他の紫外線開始剤は、アセトフェノン、３−メトキシアセトフェノン、
４−フェニルアセトフェノン、α−ジメトキシ−α−フェニルアセトフェノン、ヒドロキ
シジメチルアセトフェノン、ベンジル、４，４'−ビス（ジメチルアミノ）ベンジル、ギ
酸メチルベンゾイル、ジフェニル（２，４，６−トリメチルベンゾイル）−ホスフィンオ
キサイド、フェニルビス（２，４，６−トリメチルベンゾイル）、オキシ−フェニル−酢
酸−２−（２−オキソ−２−フェニル−アセトキシ−エトキシ）−エチルエステル、オキ
シ−フェニル−酢酸−２−（２−ヒドロキシ−エトキシ）−エチルエステル、４−シクロ
ペンタジエン−１−イル）ビス［２，６−ジフルオロ−３−（１−Ｈ−ピロール−１−イ
ル）フェニル］チタニウム、２−アセチルナフタレン、２−ナフタルアルデヒド、ヨウ素
化塩、ダンシル酸誘導体、９．１０−アントラキノン、アントラセン、ピレン、アミノピ
レン、ペリレン、ペンアントレン、ペンアントレンキノン、９−フルオレンオン、ジベン
ゾスベロン、クルクミン、クサントン、チオミキラースケトン、例えば、２，５−ビス（
４−ジエチルアミノベンジリデン）シクロペンタノン、２−（４−ジメチルアミノ−ベン
ジリデン）−インダン−１−オン、３−（４−ジメチルアミノ−フェニル）−１−インダ
ン−５−イル−プロペノンのようなα−（４−ジメチルアミノベンジリデン）ケトン、３
−フェニルチオフタルイミド、Ｎ−メチル−３，５−ジ（エチルチオ）−フタルイミド、
Ｎ−メチル−３，５−ジ（エチルチオ）−フタルイミド、フェノチアジン、メチルフェノ
チアジン、例えば、Ｎ−フェニルグリシン、トリエタノールアミン、Ｎ−メチルジエタノ
ールアミンのようなアミン、エチル−ｐ−ジメチルアミノベンゾエート、２−（ジメチル
アミノ）エチルベンゾエート、２−エチルヘキシル−ｐ−ジメチルアミノベンゾエート、
オキチル−パラ−Ｎ，Ｎ−ジメチルアミノベンゾエート、Ｎ−（２−ヒドロキシエチル）
−Ｎ−メチル−パラ−トルイジン、ブトキシエチル４−ジメチルアミノベンゾエート、４
−ジメチルアミノアセトフェノン、トリエタノールアミン、メチルジエタノールアミンア
ミン、ジメチルアミノエタノール、２−（ジメチルアミノ）エチルベンゾエート、ポリ（
プロピレングリコール）−４−（ジメチルアミノ）ベンゾエート及びミキラースケトンの
中から選択された１種単独または２種以上で混合して使用することができる。
【００５０】
１ステップのハイドロゲル樹脂成分中、前記の紫外線架橋剤は、ハイドロゲルの架橋さ
れた程度を調節して、ハイドロゲルの粘着力と弾性を調節する役割をするものとして、そ
の含量は、ハイドロゲル樹脂全体重量中０．０１〜２重量％、好ましくは０．０２５〜２
重量％、さらに好ましくは０．０２５〜１．５重量％であり、この時、紫外線架橋剤の含
量が０．０１重量％未満であれば、紫外線硬化されたハイドロゲルの粘弾性が低すぎる問
題があることができ、２重量％を超えて使用すると、むしろ粘着力が落ちる問題があるこ
とができる。
【００５１】
そして、前記紫外線架橋剤としては、ベンジルメタクリレート、ラウリルメタクリレー
ト、イソデシルメタクリレート、フェノキシメタクリレート、２−ヒドロキシエチルメタ
クリレート、テトラヒドロフルフリルメタクリレート、セチル（Ｃ１６）メタクリレート
、ステアリルメタクリレート、メトキシＰＥＧ５００メタクリレート、メトキシＰＥＧ６
００メタクリレート、メトキシＰＥＧ１０００メタクリレート、１，６−ヘキサンジオー
ルジメタクリレート、ブタジエンジメタクリレート、ネオペンチルグリコールジメタクリ
レート、エチレングリコールジメタクリレート、ジエチレングリコールジメタクリレート
、トリエチレングリコールジメタクリレート、テトラエチレングリコールジメタクリレー
ト、ビスフェノールＡ（ＥＯ）４ジメタクリレート、ビスフェノールＡ（ＥＯ）３ジメタ
クリレート、ビスフェノールＡ（ＥＯ）１０ジメタクリレート、ビスフェノールＡ（ＥＯ
）３０ジイメタアクリレート、１，３−ブチレングリコールジメタクリレート、ポリエチ
レングリコール４００ジメタクリレート、ポリエチレングリコール２００ジメタクリレー
ト、ＰＰＧ１０００（ＥＯ）１５ジメタクリレート、ＰＰＧ１０００（ＥＯ）３ジメタク
リレート、トリメチルオールプロパントリメタクリレート、ベンジルアクリレート、ラウ
リルアクリレート、イソデシルアクリレート、フェノール（ＥＯ）アクリレート、フェノ
ール（ＥＯ）２アクリレート、フェノール（ＥＯ）４アクリレート、フェノール（ＥＯ）
６アクリレート、テトラヒドロフルフリルアクリレート、ノニルフェノール（ＥＯ）４ア
クリレート、ノニルフェノール（ＥＯ）８アクリレート、ノニルフェノール（ＥＯ）２ア
クリレート、エトキシエトキシエチルアクリレート、ステアリルアクリレート、１，６−
ヘキサンジオールジアクリレート、１，６−ヘキサンジオール（ＥＯ）ジアクリレート、
ブタンジオールジアクリレート、ヒドロキシピバリン酸ネオペンチルグリコールジアクリ
レート、トリプロピレングリコールジアクリレート、ジプロピレングリコールジアクリレ
ート、ビスフェノールＡ（ＥＯ）４ジアクリレート、ビスフェノールＡ（ＥＯ）３ジアク
リレート、トリシクロデカンジメタノールジアクリレート、テトラエチレングリコールジ
アクリレート、ポリエチレングリコール４００ジアクリレート、ポリエチレングリコール
２００ジアクリレート、ポリエチレングリコール３００ジアクリレート、ポリエチレング
リコール６００ジアクリレート、ポリプロピレングリコール４００ジアクリレート、ポリ
プロピレングリコール７５０ジアクリレート、ビスフェノールＡ（ＥＯ）１０ジアクリレ
ート、ビスフェノールＡ（ＥＯ）３０ジアクリレート、トリス（２−ヒドロキシエチル）
イソシアヌレートジアクリレート、トリメチルオールプロパントリアクリレート、トリメ
チルオールプロパン（ＥＯ）３トリアクリレート、トリメチルオールプロパン（ＥＯ）６
ツリーアクリレートアップデート、トリメチルオールプロパン（ＥＯ）９トリアクリレー
ト、トリメチルオールプロパン（ＥＯ）１５トリアクリレート、グリセリンプロポキシ化
トリアクリレート、ペンタエリスリトールトリアクリレート、トリメチルオールプロパン
（ＰＯ）３トリアクリレート、トリス（２−ヒドロキシエチル）イソシアヌレートトリア
クリレート、ペンタエリスリトールＮ−イオテトラアクリレート、ペンタエリスリトール
テトラアクリレート、ジペンタエリスリトールペンタアクリレート、ジペンタエリスリト
ールヘキサアクリレート、カプロラクトンアクリレート、Ｏ−フェニルフェノールイオア
クリレート及びメチレンビスアクリルアミドの中から選択された１種単独または２種以上
を混合して使用することができる。好ましくは、メチレンビスアクリルアミド、２−ヒド
ロキシエチルメタクリレート、エチレングリコールジメタクリレート、１，３−ブチレン
グリコールジメタクリレート、ポリエチレングリコール４００ジメタクリレート、トリプ
ロピルペングリコールジアクリルレート及びテトラエチレングリコールジアクリレートの
中から選択された１種単独または２種以上を混合して使用することができる。
【００５２】
本発明のカタプラズマ剤を製造する方法において、前記２ステップは、剥離フィルムの
上に、ステップ１で製造したハイドロゲル樹脂をコーティング（または塗布）させる工程
でとして、前記コーティング方法は、当業界で使用される一般的なコーティング方法で行
うことができる。
【００５３】
そして、前記剥離フィルムは、カタプラズマ剤の製造した後、皮膚に使用直前に分離除
去されてカタプラズマ剤の薬層が皮膚に付着されるようにするためのものであり、剥離フ
ィルム（剥離層）は、平均厚さは１５μｍ〜５００μｍ、好ましくは２０μｍ〜３００μ
ｍであるものを使用することが剥離容易性や製造容易性を考慮した面で有利である。
【００５４】
また、前記剥離フィルムは、シリコーン樹脂またはフッ素樹脂がコーティングされた高
分子フィルムとして、前記高分子フィルムは、フィルムは、ポリエステル、ポリビニルク
ロライド、ポリビニリデンクロライド、ポリエチレンテレフタレート及びこれらの共重合
体の中から選択された１種単独または２種以上の高分子化合物を含むことができる。
【００５５】
本発明のカタプラズマ剤を製造する方法において、前記３ステップは、剥離フィルムの
上にコーティングされたハイドロゲル樹脂の上に支持体を積層させる工程として、前記支
持体は、カタプラズマ剤の薬物支持層の役割をし、前記支持体は、ポリウレタンフィルム
、多孔性フィルム、穿孔フィルム、織物、不織布及びフォーム（ｆｏａｍ）の中から選択
された１種単独または２種以上を使用することができる。そして、支持体の平均厚さは、
７μｍ〜５００μｍ、好ましくは５０μｍ〜２５０μｍであるのが良く、平均厚さが７μ
ｍ未満であれば、あまりにも薄かって十分な機械的物性を確保できなくて、硬化したハイ
ドロゲル（薬物層）に対する支持体の役割をすることができない可能性があり、５００μ
ｍを超えると、あまりにも厚くて、皮膚体に対する着用感が落ちる問題があることができ
るので、前記範囲内の厚さを有する支持体を使用するのが良い。
【００５６】
本発明のカタプラズマ剤を製造する方法において、前記４ステップは、剥離フィルム、
ハイドロゲル樹脂コーティング層及び支持体が積層された後、支持体の方向にＵＶを照射
して、剥離フィルムと支持体との間にあるハイドロゲル樹脂を硬化させてハイドロゲル（
薬物層）を形成させる工程である。この時、前記ＵＶ照射は、２，０００〜８，０００ｍ
Ｗ／ｃｍ２強さの紫外線を３〜１０分間、好ましくは２，５００〜５，０００ｍＷ／ｃｍ
２強さの紫外線を３〜１０分間照射して行うことができる。
【００５７】
紫外線硬化されて形成された前記ハイドロゲルの平均厚さは、特に限定されないが、好
ましくは２０μｍ〜２，０００μｍ、より好ましくは４０μｍ〜１、０００μｍであるの
が良い。
【００５８】
そして、前記ＵＶ硬化されたハイドロゲルは、有効面積が０．６４ｃｍ２および収容相
体積５．２ｍＬあるフランツジフューゼンセル（Ｆｒａｎｚ  ｄｉｆｆｕｓｉｏｎ  ｃｅ
ｌｌ）を使用してシンク条件（ｓｉｎｋ  ｃｏｎｄｉｔｉｏｎ）と３０〜３３℃の下で有
効成分の皮膚透過量測定時、累積皮膚透過量が４０〜１６０μｇ/ｃｍ２、好ましくは４
５〜１５０μｇ/ｃｍ２、さらに好ましくは５０〜１５０μｇ/ｃｍ２であることができる
ところ、優れた皮膚透過性を持つことができます。
【００５９】
また、前記ＵＶ硬化されたハイドロゲルは、有効面積０．６４ｃｍ２及び収容相体積５
．２ｍＬあるフランツジフューゼンセル（Ｆｒａｎｚ  ｄｉｆｆｕｓｉｏｎ  ｃｅｌｌ）
を使用して、シンク条件（ｓｉｎｋ  ｃｏｎｄｉｔｉｏｎ）及び３０℃〜３３℃の下で有
効成分の皮膚透過速度の測定時、累積皮膚透過速度が１．０〜７．５μｇ/ｃｍ２/ ｈｒ
であることができ、好ましくは１．０〜７．０μｇ/ｃｍ２/ ｈｒ、さらに好ましくは１
．０〜６．８μｇ/ｃｍ２/ ｈｒであることができ、優れた皮膚透過速度を持つことがで
きる。
【００６０】
また、前記ＵＶ硬化されたハイドロゲルは、大韓民国薬典絆創膏抗議粘着力試験に基づ
いて、剥離強度（ｐｅｅｌ  ｓｔｒｅｎｇｔｈ）の測定時、粘着力が４０ｇｆ〜１５０ｇ
ｆ、好ましくは５０ｇｆ〜１５０ｇｆ、さらに好ましくには６０ｇｆ〜１５０ｇｆである
ことができ、皮膚に対する粘着力が優れている。
【００６１】
このような方法で製造した本発明のカタプラズマ剤は剥離層と、経皮投与用紫外線硬化
型ハイドロゲルを含む薬物層及び薬物支持層を含み、前記剥離層は、前述した剥離フィル
ムとして剥離層は、カタプラズマ剤を皮膚に適用する際除去して使用する。そして、前記
薬物支持層は、前述した支持体に該当する。
【００６２】
このような本発明のカタプラズマ剤は、薬物層内の有効成分に基づいて、その具体的な
用途が異なることができ、一例を挙げると、有効成分として、リドカイン、リドカイン塩
酸塩、ロキソプロフェン、ロキソプロフェナートなどを使用してして、消炎、鎮痛用カタ
プラズマ剤に使用することができる。
【００６３】
以下の実施例を挙げ、本発明をより詳細に説明するが、本発明の権利範囲が下記の実施
例により例示された範囲に限定されない。
【実施例】
【００６４】
実施例１：ハイドロゲル樹脂の製造
ポリビニルピロリドン１５重量％、フルルビプロフェン０．２５重量％、グリセリン２
８．７５重量％、ソルビトール１０重量％、プロピレングリコール１５重量％、１−ヒド
ロキシ−シクロヘキシル−フェニル−ケトン０．０１重量％、メチレンビスアクリルアミ
ド０．２重量％及び精製水３０．７９重量％を混合、攪拌及び完全に溶解させてハイドロ
ゲル樹脂を製造した。
【００６５】
実施例２〜実施例６２
前記実施例１と同様の方法でハイドロゲル樹脂を製造するが、下記の表１〜表７に示す
ような組成と組成比を持つようにハイドロゲル樹脂を製造した。
【００６６】
【表１】
2020158514.tif 000002
【００６７】
2020158514.tif 000003
【００６８】
【表２】
2020158514.tif 000004
【００６９】
2020158514.tif 000005
【００７０】
【表３】
2020158514.tif 000006
【００７１】
2020158514.tif 000007
【００７２】
【表４】
2020158514.tif 000008
【００７３】
2020158514.tif 000009
【００７４】
【表５】
2020158514.tif 000010
【００７５】
【表６】
2020158514.tif 000011
【００７６】
【表７】
2020158514.tif 000012
【００７７】
実施例６３〜実施例７０
前記実施例１と同様の方法でハイドロゲル樹脂を製造するが、有効成分を変えて下記表
８のような組成と組成比を有するハイドロゲル樹脂をそれぞれ製造した。
【００７８】
【表８】
2020158514.tif 000013
【００７９】
2020158514.tif 000014
【００８０】
実施例７１〜実施例７４
前記実施例１と同様の方法でハイドロゲル樹脂を製造するが、有効成分を変えて、下記
表９のような組成と組成比を有するハイドロゲル樹脂をそれぞれ製造した。
【００８１】
【表９】
2020158514.tif 000015
【００８２】
比較例１
下記表１０のような組成と組成比を有するハイドロゲル樹脂を製造した。下記表１０の
組成を有するハイドロゲル樹脂の硬化は、金属錯イオン架橋結合によって硬化が行われ、
硬化時間は１４日であった。
【００８３】
【表１０】
2020158514.tif 000016
【００８４】
比較例２〜比較例１０
前記実施例１と同様の方法でハイドロゲル樹脂を製造するが、下記の表１１のような組
成と組成比を有するハイドロゲル樹脂をそれぞれ製造した。
【００８５】
【表１１】
2020158514.tif 000017
【００８６】
製造例１：カタプラズマ剤の製造
前記実施例１で製造したハイドロゲル調製液をシリコン樹脂がコーティングされたポリ
エステルフィルム（厚さ７５μｍ）の一面にコーティングして不織布を覆った後、４分間
紫外線を照射して、ハイドロゲル樹脂コーティング層を硬化させて、剥離層（剥離フィル
ム）、薬物層（ハイドロゲル）及び薬物支持層（不織布）が積層及び一体化されたカタプ
ラズマ剤を製造した。平均厚さ５００μｍのハイドロゲルを製造した。
【００８７】
製造例２〜７４及び比較製造例２〜１０
前記実施例１と同じ方法でカタプラズマ剤を製造するが、前記実施例１のハイドロゲル
樹脂の代わりに、実施例２〜７４のハイドロゲル樹脂をそれぞれ使用してカタプラズマ剤
をそれぞれ製造し、製造例２〜７４を実施した。
【００８８】
比較製造例１
前記実施例１と同じ方法でカタプラズマ剤を製造するが、紫外線照射の代わりに金属錯
イオン結合のために、常温（２５℃〜２７℃）で１４日間放置して硬化させた。また、硬
化するかどうかは、ハイドロゲルに付いて出すかどうかと不織布に滲み出すかどうかで判
断した。
【００８９】
比較製造例２〜８
前記実施例１と同じ方法でカタプラズマ剤を製造するが、前記実施例１のハイドロゲル
樹脂の代わりに比較例２〜８のハイドロゲル樹脂をそれぞれ使用してカタプラズマ剤をそ
れぞれ製造して、比較製造例２〜８を実施した。
【００９０】
実験例１：粘着力の測定
製造例及び比較製造例で製造したカタプラズマ剤の粘着性を確認するために１８０°剥
離試験（１８０°ｐｅｅｌ  ｔｅｓｔ）を行い、その結果を下記の表１２及び表１３に示
した。この時、粘着力の測定は、カタプラズマ剤の剥離層を除去した後、標準幅１２ｍｍ
、長さ２５０ｍｍにカットし、フェノール樹脂剤の試験板に幅１２ｍｍ、長さ１２５ｍｍ
でつけ、質量８５０gのゴムローラーで１分間３００ｍｍの速度で２回通過させて密着さ
せた後、引張強度機（インストロン５５４４）を使用して、３００ｍｍの速度で引っ張っ
て約２０ｍｍの間隔で４回の荷重を測定した。
【００９１】
【表１２】
2020158514.tif 000018
【００９２】
【表１３】
2020158514.tif 000019
【００９３】
親水性高分子を５重量％未満で使用したハイドロゲル樹脂を導入した比較例２、紫外線
開始剤及び紫外線架橋剤を使用しなくてハイドロゲル樹脂を導入した比較製造例７及び比
較製造例８の場合、ゲル形成がよく行われなかったり、架橋がされていなくて、粘着力の
測定が不可能だった。
【００９４】
また、有効成分を１５重量％超過して使用した比較製造例４の場合には、粘着力が５０
ｇｆ未満である３７ｇｆの低粘着力を示したが、これは過剰使用された有効成分が架橋を
妨害してハイドロゲルの粘着力を減少させた結果で判断される。
【００９５】
そして、湿潤剤の含量が０．６重量％未満であった比較製造例５の場合、粘着力が非常
に低い結果を示したが、これは、紫外線硬化されたハイドロゲルの粘着部分が乾燥しすぎ
て粘着力が落ちた結果を示したものと判断される。
【００９６】
実験例２：累積皮膚透過量及び皮膚透過速度の測定
製造例１〜製造例７４及び比較製造例１、比較製造例３〜６で製造したカタプラズマ剤
の薬物層内の有効成分の皮膚に対するの累積透過量、透過速度を測定した。
【００９７】
累積皮膚透過量は、フランツジフューゼンセル（Ｆｒａｎｚ  ｄｉｆｆｕｓｉｏｎ  ｃ
ｅｌｌ、有効面積：０．６４ｃｍ２、収容相の体積：５．２ｍＬ）を使用してシンク条件
（ｓｉｎｋ  ｃｏｎｄｉｔｉｏｎ）の下で、皮膚透過試験を実施した。より具体的に説明
すると、まず、収容相であるｐＨ７．４のリン酸緩衝生理食塩水（Ｐｈｏｓｐｈａｔｅ  
ｂｕｆｆｅｒｅｄ  ｓａｌｉｎｅ、ＰＢＳ）をフランツジフューゼンセルに詰め、３２±
５℃に維持させた後、試料を円形（面積０．６４ｃｍ２）にカットして準備された皮膚（
ｈｕｍａｎ  ｃａｄａｖｅｒ  ｓｋｉｎ  ｅｐｉｄｅｒｍｉｓ）中央部に付け、試料が付
着された皮膚をフランツジフューゼンセルの収容部の上部に置いた後、ドナー（Ｄｏｎｅ
ｒ）部を覆いてクランプで固定させた後、透過実験を実施した。
【００９８】
前記皮膚は、実験用死体表皮（ｈｕｍａｎ  ｃａｄａｖｅｒ  ｓｋｉｎ  ｅｐｉｄｅｒ
ｍｉｓ）層を購入して使用し、購入後−７０℃で保管し、使用時に４０℃で解凍して使用
した。そして、有効成分の透過分析は、ＨＰＬＣを使用しており、２４時間の測定結果を
下記の表１４及び表１５に示した。
【００９９】
【表１４】
2020158514.tif 000020
【０１００】
2020158514.tif 000021
【０１０１】
2020158514.tif 000022
【０１０２】
【表１５】
2020158514.tif 000023
【０１０３】
前記表１３を見ると、製造例１〜７４のカタプラズマ剤の場合は、４０μｇ/ｃｍ２以
上の累積皮膚透過量を示し、２．０μｇ/ｃｍ２/ ｈｒ以上の皮膚透過速度を持つことを
確認できた。
【０１０４】
しかし、金属の錯イオン結合を介して製造した従来のカタプラズマ剤である比較製造例
１の場合、低い累積皮膚透過量及び皮膚透過速度を持つ結果を示した。
そして、親水性高分子を６０重量％超過して使用した比較製造例３の場合、表１２で確
認することができるように粘着力が優れていたが、表１３の製造例と比較する時、累積皮
膚透過量及び皮膚透過速度が低い結果を示し、ハイドロゲル内に架橋構造を形成した多量
の親水性高分子が、むしろ有効成分の皮膚伝達を落としたためと判断される。
【０１０５】
また、有効成分の含量が１５重量％を超えた比較製造例４及び湿潤剤の含量が０．６重
量％未満であった比較製造例５の場合、優れた累積皮膚透過量及び皮膚透過速度を示した
。しかし、比較製造例４及び比較製造例５の場合、表１２で確認したように、粘着力が良
くない問題があった。
【０１０６】
そして、経皮透過促進剤を使用しなかった比較製造例６の場合、粘着力は優れたが、累
積皮膚透過量及び皮膚透過速度が非常に低い結果を示した。
前記実施例及び実験例を通じて、本発明のハイドロゲル樹脂を用いて製造したカタプラ
ズマ剤の薬層（ハイドロゲル）の硬化速度が速く、経済性、商業性に優れながらも、薬物
層の皮膚伝達力及び伝達速度が非常に優れるだけではなく、皮膚との粘着力も非常に優秀
さを確認することができた。このような本発明のカタプラズマ剤を利用して、様々な薬学
的パッチ剤を提供することができるものと期待される。
【０１０７】
本発明の単純な変形や変更は、この分野の通常の知識を有する者によって容易に実施す
ることができ、このような変形や変更は、すべて本発明の範囲に含まれるものと見ること
ができる。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
経皮投与用紫外線硬化型ハイドロゲルを含む薬物層と；
ポリウレタンフィルム、多孔性フィルム、穿孔フィルム、織物、不織布およびフォーム（ｆｏａｍ）の中から選択された１種以上を含む薬物支持層と；を含み、
前記経皮投与用紫外線硬化型ハイドロゲルは、ハイドロゲル樹脂の紫外線硬化物を含み、
ハイドロゲル樹脂は、親水性高分子８〜３５重量％、有効成分１〜１５重量％、湿潤剤１２〜４０重量％、経皮透過促進剤０．５〜２５重量％、紫外線開始剤０．０１〜２．０重量％、紫外線架橋剤０．０１〜２．０重量％および残量の溶媒を含み、
前記親水性高分子は、ポリビニルピロリドンを含むか、または、前記親水性高分子は、ポリビニルピロリドン；およびヒドロキシプロピルセルロース、ポリアクリルアミドまたはポリアクリル酸；を含み、
前記湿潤剤は、グリセリンおよびソルビトールを含み、
前記経皮透過促進剤は、プロピレングリコール、ポリオキシエチレンモノオレート、ポリグリセリルジイソステアレート、グリセリンモノオレート、ポリオキシエチレンソルビタン、Ｎ−メチル−２−ピロリドン、ラウリルピロリドン、イソプロピルミリストレート、ソルビタンモノオレート、グリセロールモノオレート、プロピレングリコールモノラウレートおよびトリアセチンの中から選択された１種以上を含み、
前記紫外線開始剤は、１−ヒドロキシ−シクロヘキシル−フェニル−ケトン、ベンゾフェノン、メチルベンゾイルホルメート、ホスフィンオキシド、フェニルビス（２，４，６−トリメチルベンゾイル）および２−ヒドロキシ−２−メチル−１−フェニル−１−プロパンオンの中から選択された１種以上を含み、
前記紫外線架橋剤は、メチレンビスアクリルアミド、２−ヒドロキシエチルメタクリレート、エチレングリコールジメタクリレート、１，３−ブチレングリコールジメタクリレート、ポリエチレングリコール４００ジメタクリレート、トリプロピレングリコールジアクリレート、テトラエチレングリコールジアクリレートおよびグリコールＨＥＭＡメタクリレート（Ｇｌｙｃｏｌ  ＨＥＭＡ−ｍｅｔｈａｃｒｙｌａｔｅ）の中から選択された１種以上を含み、
前記溶媒は、精製水を含む、カタプラズマ剤。
【請求項２】
前記薬物層は、平均厚さ２０〜２，０００μｍであり、前記薬物支持層は、平均厚さ７〜５００μｍであることを特徴とする請求項１に記載のカタプラズマ剤。
【請求項３】
剥離層をさらに含み、
剥離層、薬物層および薬物支持層が順次的に積層されたことを特徴とする請求項１に記載のカタプラズマ剤。
【請求項４】
前記剥離層は、平均厚さ１５μｍ〜５００μｍであり、
前記剥離層は、シリコーン樹脂またはフッ素樹脂がコーティングされた高分子フィルムを含み、
前記高分子フィルムは、ポリエステル；ポリビニルクロライド；ポリビニリデンクロライド；ポリエチレンテレフタレート；およびこれらの共重合体；の中から選択された１種以上の高分子化合物を含むことを特徴とする請求項１に記載のカタプラズマ剤。
【請求項５】
前記カタプラズマ剤は、消炎、鎮痛用カタプラズマ剤であることを特徴とする請求項１に記載のカタプラズマ剤。